(57)【要約】【課題】  本発明の課題は、高固形分かつ高顔料濃度において、低粘度、経時安定性良好かつ顔料が微細な分散状態であり、吐出性に非常に優れたインクジェットインキを提供することにある。又、本発明の課題は、上記インキを用いてインクジェット法により形成されるカラーフィルタ基板を提供することにある。【解決手段】  前記課題は、溶剤（Ａ）、顔料（Ｂ）、分散樹脂（Ｃ）、及び熱反応性化合物（Ｄ）を含んでなるインクジェットインキであり、前記溶剤（Ａ）が、少なくとも下記一般式（１）で示されるアルキレングリコールジアセテート類（Ａ−１）と下記一般式（２）で示されるジアルキレングリコールアルキルエーテルアセテート類（Ａ−２）とを含んでなる混合溶剤であることを特徴とするインクジェットインキにより解決することができる。【選択図】なし【特許請求の範囲】
【請求項１】
溶剤（Ａ）、顔料（Ｂ）、分散樹脂（Ｃ）、及び熱反応性化合物（Ｄ）を含んでなるインクジェットインキであり、
前記溶剤（Ａ）が、少なくとも下記一般式（１）で示されるアルキレングリコールジアセテート類（Ａ−１）と下記一般式（２）で示されるジアルキレングリコールアルキルエーテルアセテート類（Ａ−２）とを含んでなる混合溶剤であることを特徴とするインクジェットインキ。
一般式（１）：
【化１】
2010053260.tif 000065
［一般式（１）中、ＣnＨ2nは、直鎖又は分岐アルキレン鎖であり、１≦ｍ≦３であり、２≦ｎ≦６である。］
一般式（２）：
【化２】
2010053260.tif 000066
［一般式（２）中、Ｒ21は、炭素原子数１〜４のアルキル基であり、Ｒ22は、それぞれ水素原子又はメチル基である。］
【請求項２】
溶剤（Ａ）の全量を基準として、アルキレングリコールジアセテート類（Ａ−１）が５０〜９５重量％であり、アルキレングリコールアルキルエーテルアセテート類（Ａ−２）が５〜５０重量％であることを特徴する請求項１記載のインクジェットインキ。
【請求項３】
分散樹脂（Ｃ）が、一般式（３）〜（５）で示される構造のうち１つもしくは２つ以上を有することを特徴とする請求項１又は２記載のインクジェットインキ。
一般式（３）：
【化３】
2010053260.tif 000067
〔一般式（３）中、Ｒ31は、ヒドロキシカルボン酸残基及び／又はラクトン残基であり、ｋ31は、１〜５０の整数である。〕
一般式（４）：
【化４】
2010053260.tif 000068
〔一般式（４）中、
Ａ41〜Ａ44のうちの２つが、−ＣＯＯＨであり、他の２つが、ビニル結合、エステル結合、エーテル結合、及びウレタン結合から選ばれる結合を有する重合体残基である組合せであるか、又は、Ａ41〜Ａ44のうちの２つが、−ＣＯＯＨであり、他の１つが、水素原子若しくは−ＣＯＯＲ4（但し、Ｒ4は、炭素原子数１〜１８のアルキル基である。）であり、他の１つがビニル結合、エステル結合、エーテル結合、及びウレタン結合から選ばれる結合を有する重合体残基である組合せであり、
ｋ4は、１又は２の整数である。〕
一般式（５）：
【化５】
2010053260.tif 000069
〔一般式（５）中、
Ａ51〜Ａ54のうちの２つが、−ＣＯＯＨであり、他の２つが、ビニル結合、エステル結合、エーテル結合、及びウレタン結合から選ばれる結合を有する重合体残基である組合せであるか、又は、Ａ51〜Ａ54のうちの２つが、−ＣＯＯＨであり、他の１つが、水素原子若しくは−ＣＯＯＲ52（但し、Ｒ52は、炭素原子数１〜１８のアルキル基である。）であり、他の１つがビニル結合、エステル結合、エーテル結合、及びウレタン結合から選ばれる結合を有する重合体残基である組合せであり、
Ｒ51は、直接結合、−Ｏ−、−ＣＯ−、−ＣＯＯＣＨ2ＣＨ2ＯＣＯ−、−ＳＯ2−、−Ｃ（ＣＦ3）2−、一般式（１０１）で表される基、又は一般式（１０２）で表される基である。］
、一般式（１０１）：
【化６】
2010053260.tif 000070
一般式（１０２）：
【化７】
2010053260.tif 000071
【請求項４】
熱反応性化合物（Ｄ）が、メラミン化合物、ベンゾグアナミン化合物、カルボジイミド化合物、エポキシ化合物、オキセタン化合物、フェノール化合物、ベンゾオキサジン化合物、ブロック化カルボン酸化合物、ブロック化イソシアネート化合物、アクリレート系モノマー、及びシランカップリング剤からなる群から選ばれる化合物１種若しくは２種以上であることを特徴とする請求項１〜３いずれか記載のインクジェットインキ。
【請求項５】
熱反応性化合物（Ｄ）が、少なくともメラミン化合物及び／又はベンゾグアナミン化合物を含むことを特徴とする請求項１〜４いずれか記載のインクジェットインキ。
【請求項６】
更に、下記一般式（６）で表される顔料誘導体（Ｅ）を含んでなる請求項１〜５いずれか記載のインクジェットインキ。
一般式（６）：
Ｇ6−Ｚ6ｑ
（一般式（６）中、
Ｇ6は、ｑ価の色素原型化合物残基であり、
Ｚ6は、塩基性置換基、酸性置換基、又は中性置換基であり、
ｑは、１〜４の整数である。）
【請求項７】
固形分含有量が、インクジェットインキ全重量に対して３〜６０重量％であることを特徴とする請求項１〜６いずれか記載のインクジェットインキ。
【請求項８】
顔料（Ｂ）の含有量が、インクジェットインキ全重量に対して１〜３０重量％であることを特徴とする請求項１〜７いずれか記載のインクジェットインキ。
【請求項９】
顔料（Ｂ）と分散樹脂（Ｃ）との重量比が、１００：３〜１００：１５０であることを特徴とする請求項１〜８いずれか記載のインクジェットインキ。
【請求項１０】
２５℃における粘度が、２〜４０ｍＰａ・ｓであることを特徴とする請求項１〜９いずれか記載のインクジェットインキ。
【請求項１１】
カラーフィルタ基板用である、請求項１〜１０いずれか記載のインクジェットインキ。
【請求項１２】
請求項１〜１１いずれか記載のインクジェットインキにより形成された印刷層を担持してなるカラーフィルタ基板。
【発明の詳細な説明】
【技術分野】
【０００１】
本発明は、インクジェットインキ、及びカラーフィルタ基板に関する。本発明のインクジェットインキは、例えば、液晶ディスプレイパネルのカラーフィルタ基板の製造に好適に用いることができる。
【背景技術】
【０００２】
インクジェット印刷手法は、産業用途のオンデマンド印刷だけでなく、パーソナルユースの印刷機としても定着するほど普及しており、特に近年ではインキジェット印刷を用いて、画像等の描写ではなく、パターン描写を行う用途への展開が求められている。その中でも、インクジェット印刷手法によるカラーフィルタの製造が注目されている。
【０００３】
従来、カラーフィルタ基板の製造は、顔料が分散されたフォトレジスト液を透明基板上に塗布してから、乾燥、露光、現像、及び硬化等の工程を繰り返すことによって行われていた。そのため、生産性が低く、コスト低減の要求が高くなっている。特に、液晶ディスプレイパネルの大型化に伴って、フォトレジストに替わる技術が求められてきた。こうした要求に従い、製造方法や製造設備の見直しが行われ、インクジェット法によるカラーフィルタ基板の製造が注目されている。インクジェット法は、特に製造装置の小型化が容易で、生産性の高い点で有利である。更に、近年は、プリンタヘッドやインキに関する技術の進歩により、インクジェット法にも顔料系インキが使用され始め、その結果、耐光性や堅牢性も改良されている。この点からも、カラーフィルタ基板用途にインクジェット法を適用することが有利である、種々の提案が行われている（例えば、特許文献１〜３）。
【０００４】
カラーフィルタ基板用途等のパターン描写を目的としてインクジェット印刷手法を用いる場合には、生産性等の観点より、使用されるインキには高固形分化・高顔料濃度化が求められる。しかしながら、高固形分化・高顔料濃度化する事は、インキ中の溶剤分が少なくなり乾燥しやすくなることから、インクジェットヘッドのノズル部でインキ粘度が上昇し吐出が不安定になったり、ノズル付近に固形物が付着し液滴の飛翔方向が曲がったり、場合によっては、ノズル内部に固形物が析出し不吐出が生じたりし、吐出に悪影響を及ぼす。
【０００５】
インクジェットインキの吐出性を改善するのに、溶剤系の最適化を行う種々の提案が行われている（例えば、特許文献４〜５）。しかし、カラーフィルタ基板用途等のパターン描写を目的としたインクジェットインキで求められる、高固形分化・高顔料濃度において、低粘度、経時安定性、微細顔料分散状態と吐出性安定性を両立するには至っておらず、より詳細な溶剤系の設計が求められる。
【特許文献１】特開平１−２１７３０２号公報
【特許文献２】特開平７−１７４９１５号公報
【特許文献３】特開平８−７５９１６号公報
【特許文献４】特開２００１−２７２５２９号公報
【特許文献５】特開２００５−３３０２９８号公報
【発明の開示】
【発明が解決しようとする課題】
【０００６】
本発明の課題は、高固形分かつ高顔料濃度において、低粘度、経時安定性良好かつ顔料が微細な分散状態であり、吐出性に非常に優れたインクジェットインキを提供することにある。又、本発明の課題は、上記インキを用いてインクジェット法により形成されるカラーフィルタ基板を提供することにある。
【課題を解決するための手段】
【０００７】
前記課題は、溶剤（Ａ）、顔料（Ｂ）、分散樹脂（Ｃ）、及び熱反応性化合物（Ｄ）を含んでなるインクジェットインキであり、前記溶剤（Ａ）が、少なくとも下記一般式（１）で示されるアルキレングリコールジアセテート類（Ａ−１）と下記一般式（２）で示されるジアルキレングリコールアルキルエーテルアセテート類（Ａ−２）とを含んでなる混合溶剤であることを特徴とするインクジェットインキにより解決することができる。
【０００８】
一般式（１）：
【０００９】
【化１】
2010053260.tif 000002
［一般式（１）中、ＣnＨ2nは、直鎖又は分岐アルキレン鎖であり、１≦ｍ≦３であり、２≦ｎ≦６である。］
一般式（２）：
【００１０】
【化２】
2010053260.tif 000003
［一般式（２）中、Ｒ21は、炭素原子数１〜４のアルキル基であり、Ｒ22は、水素原子又はメチル基である。］
本発明によるインキジェットインの好ましい様態においては、溶剤（Ａ）の全量を基準として、アルキレングリコールジアセテート類（Ａ−１）が５０〜９５重量％であり、アルキレングリコールアルキルエーテルアセテート類（Ａ−２）が５〜５０重量％であることを特徴とするインクジェットインキである。
【００１１】
又、本発明によるインキジェットインの好ましい様態においては、分散樹脂（Ｃ）が、一般式（３）〜（５）で示される構造のうち１つもしくは２つ以上を有することを特徴とするインクジェットインキである。
一般式（３）：
【００１２】
【化３】
2010053260.tif 000004
〔一般式（３）中、
Ｒ31は、ヒドロキシカルボン酸残基及び／又はラクトン残基であり、
ｋ31は、１〜５０の整数である。〕
一般式（４）：
【００１３】
【化４】
2010053260.tif 000005
〔一般式（４）中、
Ａ41〜Ａ44のうちの２つが、−ＣＯＯＨであり、他の２つが、ビニル結合、エステル結合、エーテル結合、及びウレタン結合から選ばれる結合を有する重合体残基である組合せであるか、又は、
Ａ41〜Ａ44のうちの２つが、−ＣＯＯＨであり、他の１つが、水素原子若しくは−ＣＯＯＲ4（但し、Ｒ4は、炭素原子数１〜１８のアルキル基である・）であり、他の１つがビニル結合、エステル結合、エーテル結合、及びウレタン結合から選ばれる結合を有する重合体残基である組合せであり、
ｋ4は、１又は２の整数である。〕
一般式（５）：
【００１４】
【化５】
2010053260.tif 000006
〔一般式（５）中、
Ａ51〜Ａ54のうちの２つが、−ＣＯＯＨであり、他の２つが、ビニル結合、エステル結合、エーテル結合、及びウレタン結合から選ばれる結合を有する重合体残基である組合せであるか、又は、
Ａ51〜Ａ54のうちの２つが、−ＣＯＯＨであり、他の１つが、水素原子若しくは−ＣＯＯＲ52（但し、Ｒ52は、炭素原子数１〜１８のアルキル基である。）であり、他の１つがビニル結合、エステル結合、エーテル結合、及びウレタン結合から選ばれる結合を有する重合体残基である組合せであり、
Ｒ51は、直接結合、−Ｏ−、−ＣＯ−、−ＣＯＯＣＨ2ＣＨ2ＯＣＯ−、−ＳＯ2−、−Ｃ（ＣＦ3）2−、一般式（１０１）で表される基、又は一般式（１０２）で表される基である。］
、一般式（１０１）：
【００１５】
【化６】
2010053260.tif 000007
一般式（１０２）：
【００１６】
【化７】
2010053260.tif 000008
又、本発明によるインクジェットインキの好ましい様態においては、前記熱反応性化合物が、メラミン化合物、ベンゾグアナミン化合物、カルボジイミド化合物、エポキシ化合物、オキセタン化合物、フェノール化合物、ベンゾオキサジン化合物、ブロック化カルボン酸化合物、ブロック化イソシアネート化合物、アクリレート系モノマー、及びシランカップリング剤からなる群から選ばれる化合物１種若しくは２種以上であり、更に好ましい様態においては、少なくともメラミン化合物もしくはベンゾグアナミン化合物を含むことを特徴とするインクジェットインキである。
【００１７】
又、本発明によるインクジェットインキの更に別の好ましい様態においては、更に下記一般式（６）で表される顔料誘導体（Ｅ）を含む。
一般式（６）：
Ｇ6−Ｚ6ｑ          （６）
（一般式（１）中、Ｇ6は、ｑ価の色素原型化合物残基であり、
Ｚ6は、塩基性置換基、酸性置換基、又は中性置換基であり、
ｑは、１〜４の整数である。）
又、本発明によるインクジェットインキの好ましい様態においては、固形分含有量が、インクジェットインキ全重量に対して、３〜６０重量％である。
【００１８】
又、本発明によるインクジェットインキの好ましい様態においては、前記顔料（Ｂ）の含有量が、インクジェットインキに対して、１〜３０重量％である。
【００１９】
本発明によるインクジェットインキの好ましい様態においては、前記顔料と前記分散樹脂との重量比が、１００：３〜１００：１５０である。
【００２０】
又、本発明によるインクジェットインキの好ましい様態においては、２５℃における粘度が、２〜４０ｍＰａ・ｓである。
【００２１】
更に、本発明は、インクジェットインキによる印刷層を担持するカラーフィルタ基板にも関する。
【発明の効果】
【００２２】
本発明のインクジェットインキは、顔料（Ｂ）、分散樹脂（Ｃ）、熱反応性化合物（Ｄ）、及び溶剤（Ａ）として少なくとも前記一般式（１ａ）で示されるアルキレングリコールジアセテート類（Ａ−１）、且つ前記一般式（１ｂ）で示されるジアルキレングリコールアルキルエーテルアセテート類（Ａ−２）を含むことで、高固形分・高顔料濃度であるにもかかわらず、優れた安定性・吐出性を有する。従って、本発明の本発明のインクジェット記録用インキ組成物を用いカラーフィルタを製造すると、不吐出や飛翔曲がりが生じにくく、歩留まりを向上させることができる。
【００２３】
［溶剤（Ａ）について］
本発明のインクジェットインキは、溶剤として下記一般式（１）で示されるアルキレングリコールジアセテート類（Ａ−１）、且つ下記一般式（２）で示されるジアルキレングリコールアルキルエーテルアセテート類（Ａ−２）を併用することを特徴としている。
【００２４】
一般式（１）：
【００２５】
【化８】
2010053260.tif 000009
［ＣnＨ2nは、直鎖若しくは分岐アルキレン鎖であり、１≦ｍ１≦３、２≦ｎ１≦６である。］
一般式（２）：
【００２６】
【化９】
2010053260.tif 000010
［Ｒ21は、炭素原子数１〜４のアルキル基、Ｒ22は、水素原子又はメチル基である。］
インクジェットインキに用いられる溶剤に求められる特性としては、「低粘度、経時粘度安定性を維持する為の、着色剤、分散剤との最適な親和性」、「吐出安定性を維持する為のインキの最適な乾燥速度、最適な表面張力」が挙げられる。特にカラーフィルタ用途等に用いられるインクジェットインキは、生産性や混色防止等の観点から、高顔料分、高固形分濃度が求められ、溶剤系の最適な設計が求められる。
【００２７】
本発明の第１の溶剤として用いられるアルキレングリコールジアセテート類（Ａ−１）は、低粘度、経時粘度安定性をある程度維持しつつ、吐出安定性（特に間欠吐出性）を向上させる働きを持つ。そのメカニズムとしては、溶剤骨格中の  ［−Ｃ（＝Ｏ）−ＣＨ3］  構造を２つ有する事で、溶剤粘度があまり上がらずに高沸点になっている事と、  ［−Ｃ（＝Ｏ）−ＣＨ3］  構造が顔料と分散剤との最適な親和性を有している事によると考えられる。
【００２８】
本発明の第２の溶剤として用いられるジアルキレングリコールアルキルエーテルアセテート類（Ａ−２）は、極性が溶剤を吐出安定性（特に間欠吐出性）をある程度維持しつつ、インクジェットインキの低粘度化、及び顔料微細化を促進する働きを持つ。そのメカニズムとして、溶剤と顔料及び分散剤との親和性が最適であるためと考えられる。
【００２９】
前出の第１の溶剤として用いられるアルキレングリコールジアセテート類（Ａ−１）を単独で使用した場合、極性が若干高い溶剤であるために顔料との濡れ性が若干低く、顔料の分散工程において顔料微細化速度が若干遅くなり、十分な微細化度合いが得られなくなる。その結果、本発明のインクジェットインキを用いて塗膜等を作成した場合に、塗膜のヘイズが高くなる等の不具合が生じる。
【００３０】
一方前出の第２の溶剤として用いられるジアルキレングリコールアルキルエーテルアセテート類（Ａ−２）を単独で使用した場合、顔料及び分散剤との濡れ性は良好であるため顔料の微細化は十分に進行するが、溶剤の沸点の上昇とともに粘度が上昇するので、高濃度／高顔料濃度のインキとして使用する場合、粘度と吐出安定性の両立が難しくなる。
【００３１】
従って、アルキレングリコールジアセテート類（Ａ−１）と共に、ジアルキレングリコールアルキルエーテルアセテート類（Ａ−２）を併用する事で、顔料との濡れ性が上昇し、顔料の分散工程において顔料微細化速度が改善し、十分な微細化度合いが得られると共に、ヘッド近傍での乾燥が抑制され、吐出性が改善される。すなわち、低粘度、経時粘度安定性、吐出安定性をすべて満たすインクジェットインキが得られる。
【００３２】
本発明のインクジェットインキとしてより好ましい形態としては、アルキレングリコールジアセテート類（Ａ−１）が全溶剤中５０〜９５重量％、ジアルキレングリコールアルキルエーテルアセテート類（Ａ−２）が全溶剤中５〜５０重量％含有する事である。アルキレングリコールジアセテート類（Ａ−１）が９５％より多い場合は、顔料の分散工程において顔料微細化速度が若干遅くなり、十分な微細化度合いが得られなくなる。５０％より少ない場合は低粘度化と吐出安定性の両立が難しくなる。ジアルキレングリコールアルキルエーテルアセテート類（Ａ−２）が５０％より多い場合は低粘度化と吐出安定性の両立が難しくなり、５％より少ない場合は顔料の分散工程において顔料微細化速度が若干遅くなり、十分な微細化度合いが得られなくなる。
【００３３】
本発明の第１の溶剤として用いるアルキレングリコールジアセテート類（Ａ−１）としては、エチレングリコールジアセテート、ジエチレングリコールジアセテート、トリエチレングリコールジアセテート、プロピレングリコールジアセテート、ジプロピレングリコールジアセテート、１，４−ブチレングリコールジアセテート、１，３−ブチレングリコールジアセテート、１，５−ペンタンジオールジアセテート、及び１，６−ヘキサンジオールジアセテート等が挙げられる。分散安定性の観点から、１，４−ブチレングリコールジアセテート、１，３−ブチレングリコールジアセテート、１，５−ペンタンジオールジアセテート、及び１，６−ヘキサンジオールジアセテートからなる群から選ばれるアルキレンジアセテート類が好ましい。
【００３４】
本発明の第２の溶剤として用いるジアルキレングリコールアルキルエーテルアセテート類（Ａ−２）としては、ジエチレングリコールモノメチルエーテルアセテート、ジエチレングリコールモノエチルエーテルアセテート、ジエチレングリコールモノプロピルエーテルアセテート、ジエチレングリコールモノブチルエーテルアセテート、ジプロピレングリコールモノブチルエーテル、ジプロピレングリコールモノメチルエーテルアセテート、ジプロピレングリコールモノエチルエーテルアセテート、ジプロピレングリコールモノプロピルエーテルアセテート、及びジプロピレングリコールモノブチルエーテルアセテート等が挙げられる。
【００３５】
前出の第１及び第２の溶剤と併用出来る溶剤として、アルコール系溶剤、グリコール系溶剤、エステル系溶剤、及び／又はケトン系溶剤等を挙げることができる。これらの前出の第１及び第２の溶剤と併用出来る溶剤の添加量として、好ましくは全溶剤中０〜２０重量％、より好ましくは全溶剤中０〜１０重量％である。２０％より多い場合、前出の第１及び第２の溶剤の効果が得られなくなる。
【００３６】
アルコール系溶剤としては、例えば、ヘキサノール、ヘプタノール、オクタノール、ノナノール、デカノール、ウンデカノール、シクロヘキサノール、ベンジルアルコール、及びアミルアルコール等を挙げることができる。
【００３７】
グリコール系溶剤としては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、メトキシメトキシエタノール、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールイソプロピルエーテル、プロピレングリコールモノブチルエーテル、プロピレングリコールモノメチルエーテルアセテート、プロピレングリコールモノエチルエーテルアセテート、トリプロピレングリコールモノブチルエーテル、トリプロピレングリコールモノメチルエーテル、トリアセチン、１−ブトキシエトキシプロパノール、及び１−メトキシ−２−プロピルアセテート等を挙げることができる。
【００３８】
エステル系溶剤としては、例えば、乳酸エチル、乳酸プロパン、及び乳酸ブチル等を挙げることができる。
【００３９】
ケトン系溶剤としては、例えば、シクロヘキサノン、エチルアミルケトン、ジアセトンアルコール、ジイソブチルケトン、イソホロン、メチルシクロヘキサノン、及びアセトフェノン等を挙げることができる。
【００４０】
中でも下記一般式（１０３）で示される構造を有するトリアルキレングリコールアルキルエーテル類（Ａ−３）が、前出の第１及び第２の溶剤とともに本発明のインクジェットインキに併用出来る溶剤として好ましい。トリアルキレングリコールアルキルエーテル類（Ａ−３）を用いる事により、吐出安定性が著しく向上する。
一般式（１０３）：
【００４１】
【化１０】
2010053260.tif 000011
［Ｒ103は、炭素原子数１〜８のアルキル基であり、Ａ103は、水素原子又はＣＨ3である。］
トリアルキレングリコールアルキルエーテル類（Ａ−３）の添加量として、好ましくは全溶剤中０〜２０重量％、より好ましくは全溶剤中０〜１０重量％である。２０％より多い場合、前出の第１及び第２の溶剤の効果が得られなくなる。
【００４２】
トリアルキレングリコールアルキルエーテル類（Ａ−３）としては、トリエチレングリコールモノメチルエーテル、トリエチレングリコールモノエチルエーテル、トリプロピレングリコールモノブチルエーテル、及びトリプロピレングリコールモノメチルエーテル等を挙げることができる。
【００４３】
［顔料（Ｂ）について］
本発明のインクジェットインキを構成する顔料（Ｂ）は、所望の色相に着色するものであり、耐熱性、耐薬品性、耐液晶性、耐光性に優れることが好ましい。
【００４４】
顔料（Ｂ）としては、例えば、有機顔料、無機顔料、及びカーボンブラック（例えば、アセチレンブラック、チャンネルブラック、及びファーネスブラック等）を用いることができ、顔料は２種以上を混合して用いることができる。
【００４５】
有機顔料としては、例えば、ジケトピロロピロール系顔料、アゾ系顔料（例えば、アゾ、ジスアゾ、ポリアゾ等）、フタロシアニン系顔料（例えば、銅フタロシアニン、ハロゲン化銅フタロシアニン、無金属フタロシアニン等）、アントラキノン系顔料（例えば、アミノアントラキノン、ジアミノジアントラキノン、アントラピリミジン、フラバントロン、アントアントロン、インダントロン、ピラントロン、ビオラントロン等）、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、及び金属錯体系顔料等が挙げられる。
【００４６】
無機顔料としては、例えば、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、及びコバルトバイオレット等が挙げられる。
【００４７】
又、以下に、本発明のインクジェットインキに使用可能な顔料をカラーインデックス（Ｃ．Ｉ．）ナンバーにて示す。
【００４８】
赤色インクジェットインキには、例えば、Ｃ．Ｉ．ピグメントレッド７、９、１４、４１、４８：１、４８：２、４８：３、４８：４、８１：１、８１：２、８１：３、９７、１２２、１２３、１４６、１４９、１６８、１７７、１７８、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、及び２７２等の赤色顔料を用いることができる。赤色インクジェットインキには、黄色顔料、及び／又はオレンジ顔料を併用することができる。
【００４９】
黄色インクジェットインキには、例えば、Ｃ．Ｉ．ピグメントイエロー１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、及び１９９等の黄色顔料を用いることができる。
【００５０】
オレンジ色インクジェットインキには、例えば、Ｃ．Ｉ．ピグメントオレンジ３６、４３、５１、５５、５９、及び６１等のオレンジ色顔料を用いることができる。
【００５１】
緑色インクジェットインキには、例えば、Ｃ．Ｉ．ピグメントグリーン７、１０、３６、及び３７等の緑色顔料を用いることができる。緑色インクジェットインキには黄色顔料を併用することができる。
【００５２】
青色インクジェットインキには、例えば、Ｃ．Ｉ．ピグメントブルー１５、１５：１、１５：２、１５：３、１５：４、１５：６、１６、２２、６０、及び６４等の青色顔料を用いることができる。青色インクジェットインキには、Ｃ．Ｉ．ピグメントバイオレット１、１９、２３、２７、２９、３０、３２、３７、４０、４２、及び５０等の紫色顔料を併用することができる。
【００５３】
これらの顔料は、２種以上を混合して用いることができる。
【００５４】
顔料の粒子径は、可視光の吸収係数（スペクトルの適正さ）及び透明性の点から、可視光の波長に対して充分小さいことが好ましい。すなわち、顔料は、平均一次粒子径が10ｎｍ以上300ｎｍ以下、特に１0ｎｍ以上100ｎｍ以下であることが好ましい。なお、一次粒子径とは、最小単位の顔料粒子の直径をいい、電子顕微鏡で測定される。
【００５５】
顔料の一次粒子径は、既知の分散装置、例えば、サンドミル、ニーダー、２本ロール等を用いて適正な範囲内に制御することができる。
【００５６】
［分散樹脂（Ｃ）について］
本発明のインクジェットインキでは、分散樹脂（Ｃ）として公知の樹脂型分散剤を用いることが出来る。市販の樹脂型分散剤としては具体的に以下のものが挙げられる。
【００５７】
ＢＹＫ Ｃｈｅｍｉｅ社製樹脂型分散剤としては、Ａｎｔｉ−Ｔｅｒｒａ−Ｕ、Ｕ１００、２０３、２０４、２０５、Ｄｉｓｐｅｒｂｙｋ−１０１、１０２、１０３、１０６、１０７、１０８、１０９、１１０、１１１、１１２、１１６、１３０、１４０、１４２、１４５、１６１、１６２、１６３、１６４、１６６、１６７、１６８、１７０、１７１、１７４、１８０、１８２、１８３、１８４、１８５、２０００、２００１、２０２０、２０５０、２０７０、２０９６、２１５０、ＢＹＫ−Ｐ１０４、１０４Ｓ、Ｐ１０５、９０７６、９０７７、及び２２０Ｓ等が挙げられる。
【００５８】
日本ルーブリゾール社製樹脂型分散剤としては、ソルスパーズ３０００、１１２００、１３２４０、１３６５０、１３９４０、１６０００、１７０００、１８０００、２００００、２１０００、２４０００ＳＣ、２４０００ＧＲ、２６０００、２７０００、２８０００、３１８４５、３２０００、３２５００、３２５５０、３２６００、３３０００、３４７５０、３５１００、３５２００、３６０００、３６６００、３７５００、３８５００、３９０００、４１０００、４１０９０、４３０００、４４０００、４６０００、５３０９５、５４０００、５５０００、及び５６０００等が挙げられる。
【００５９】
Ｅｆｋａ ＣＨＥＭＩＣＡＬＳ社製樹脂型分散剤としては、ＥＦＫＡ−１１０１、１１２０、１１２５、１５００、１５０１、１５０２、１５０３、４０１０、４０１５、４０２０、４０４６、４０４７、４０５０、４０５５、４０６０、４０８０、４３００、４３３０、４３４０、４４００、４４０１、４４０３、４４０６、４４０８、４４０９、４５００、４５１０、４５２０、４５５０、４５６０、４５８０、４８００、５０１０、５０４４、５０５４、５０５５、５０６３、５０６４、５０６５、５０６６、５０７０、５０７１、５２０７、及び５２４４等が挙げられる。
【００６０】
共栄社化学社製樹脂型分散剤としては、フローレンＤＯＰＡ−１５８、２２、１７、フローレンＴＧ−７００、７２０Ｗ、７３０Ｗ、７４０Ｗ、７４５Ｗ、７１０、フローノンＳＨ−２９０、ＳＰ−１０００、ポリフローＮｏ．５０Ｅ、及びＮｏ．３００等が、楠本化成社製樹脂型分散剤としては、ディスパロンＫＳ−８６０、８７３ＳＮ、８７４、＃２１５０、及び＃７００４等が、味の素ファインテクノ社製としては、アジスパーＰＢ７１１，ＰＢ８１１、ＰＢ８２１、及びアジスパーＰＡ１１１等が、並びに、日光ケミカル社製樹脂型分散剤としては、  ニッコールＴ１０６、ＭＹＳ−ＩＥＸ、及びＨｅｘａｇｌｉｎｅ ４−０等が挙げられる。
【００６１】
好ましくは、一般式（３）〜（５）で示される構造のうち１つ若しくは２つ以上の構造を有する樹脂型分散剤を用いる事である。一般式一般式（３）〜（５）で示される構造を有する分散樹脂（Ｃ）を用いる事により、インクジェットインキの低粘度化、経時安定性向上、吐出性向上等が期待出来る。
一般式（３）：
−［−Ｒ3−ＣＯＯ−］n3−    （３）
〔一般式（３）中、
Ｒ3は、ヒドロキシカルボン酸残基及び／又はラクトン残基であり、
ｎ３は、１〜５０の整数である〕
一般式（４）：
【００６２】
【化１１】
2010053260.tif 000012
〔一般式（４）中、
Ａ41〜Ａ44のうちの２つが−ＣＯＯＨであって、他の２つがビニル結合、エステル結合、エーテル結合、ウレタン結合、から選ばれる結合を有する重合体残基である組合せであるか、
Ａ41〜Ａ44のうちの２つが−ＣＯＯＨであって、他の１つが水素原子か−ＣＯＯＲ4（但し、Ｒ4は、炭素原子数１〜１８のアルキル基である）で、他の１つがビニル結合、エステル結合、エーテル結合、ウレタン結合から選ばれる結合を有する重合体残基である組合せであり、
ｋ4は１又は２である〕
一般式（５）：
【００６３】
【化１２】
2010053260.tif 000013
〔一般式（５）中、
Ａ51〜Ａ54のうちの２つが−ＣＯＯＨであって、他の２つがビニル結合、エステル結合、エーテル結合、ウレタン結合、から選ばれる結合を有する重合体残基である組合せであるか、
Ａ51〜Ａ54のうちの２つが−ＣＯＯＨであって、他の１つが水素原子か−ＣＯＯＲ52（但し、Ｒ52は、炭素原子数１〜１８のアルキル基である）で、他の１つがビニル結合、エステル結合、エーテル結合、ウレタン結合から選ばれる結合を有する重合体残基である組合せであり、
Ｒ51は、直接結合、−Ｏ−、−ＣＯ−、−ＣＯＯＣＨ2ＣＨ2ＯＣＯ−、−ＳＯ2−、−Ｃ（ＣＦ3）2−、一般式（１０１）で表される基、又は一般式（１０２）で表される基である〕
一般式（１０１）：
【００６４】
【化１３】
2010053260.tif 000014
一般式（１０２）：
【００６５】
【化１４】
2010053260.tif 000015
一般式（３）で示される構造を有する分散樹脂（Ｃ）を更に詳細に説明するが、これらに限定されるものではなく、一般式（３）で示される構造を有するものであれば本発明のインクジェットインキに用いる事出来る。
【００６６】
《樹脂型分散剤（Ｃa）》
本発明で用いられる樹脂型分散剤（Ｃa）は、以下の１）〜３）に示される化合物を、水酸基過剰となる条件で重合させてなる櫛形ウレタン系分散剤のうち、不揮発成分中におけるポリイソシアネート（Ｃａ−１）由来の割合が、分散樹脂全体の２５重量％〜６０重量％である櫛形ウレタン系分散剤であり、それ以外の化学構造及び製造方法は特に限定されるものではない。
【００６７】
１）イソシアネート基を３つ以上有するポリイソシアネート（Ｃａ−１）と、下記一般式（７ａ）にて示される構造を有するモノアルコール（Ｃａ−２）とをＮＣＯ／ＯＨ＝３／２〜３／０．５のモル比で反応させてなる末端イソシアネート化合物（Ｃａ−６）
一般式（７ａ）：
Ｒ71−[−ＯＣＯ−Ｒ72]f7−ＯＨ      （７ａ）
［一般式（７ａ）中、Ｒ72は、ヒドロキシカルボン酸残基及び／又はラクトン残基であり、Ｒ71は、モノアルコール残基であり、ｆ７は１〜５０の整数である。］
２）１つ以上の酸性基と２つ以上の水酸基とを有する化合物（Ｃa−３）
３）１〜３０個の原子を間に挟んで存在する２つ以上の水酸基を有するアクリル樹脂（Ｃａ−４）、及び１〜３０個の原子を間に挟んで存在する２つ以上の水酸基を有するシロキサン樹脂（Ｃa−５）からなる群から選ばれる１種類以上の樹脂を含むポリオール化合物（Ｃａ−７）
《樹脂型分散剤（Ｃｂ）》
本発明で用いられる樹脂型分散剤（Ｃｂ）は、遊離のカルボン酸を有するポリエステルは、遊離のカルボン酸を有するポリエステル（Ｃｂ−１）とポリアミン（Ｃｂ−２）との縮合によって得られる樹脂型分散剤であり、それ以外の化学構造及び製造方法は特に限定されるものではない。
【００６８】
遊離のカルボン酸を有するポリエステル（Ｃｂ−１）とポリアミン（Ｃｂ−２）との縮合は、ポリエステル（Ｃｂ−１）とポリアミン（Ｃｂ−２）を混合加熱し、脱水によるアミド化によって得ることができる。その際の反応条件、即ちポリエステル（Ｃｂ−１）とポリアミン（Ｃｂ−２）の仕込み重量比、ポリエステル（Ｃｂ−１）とポリアミン（Ｃｂ−２）の分子量、アミド化反応の反応率等により得られる樹脂型分散剤Ｃｂの分子量、アミン価、酸価をコントロールすることができる。それぞれの好ましい範囲については、数平均分子量は１，０００〜１００，０００のものが良く、アミン価については２〜５０のものが良いが、更に好ましくは４〜２０のものがよく、酸価は２〜５０のものが好ましい。分散剤の分子量が小さすぎると顔料の分散効果や保存安定性が低下し、大きすぎると分散体の粘度増大や、種々の有機溶剤への溶解性が低下して分散不良を招く。アミン価と酸価は本発明の樹脂型分散剤の溶解性と顔料への吸着性に大きな影響を及ぼし、これら好適な範囲で最も大きな効果を得ることができる。
【００６９】
遊離のカルボン酸を有するポリエステル（Ｃｂ−１）はヒドロキシカルボン酸、ラクトンの自己縮合、もしくはヒドロキシカルボン酸とラクトンの混合縮合により得られる。
【００７０】
ヒドロキシカルボン酸としてはリシノール酸、リシノレン酸、９−及び１０−ヒドロキシステアリン酸の混合物、１２−ヒドロキシステアリン酸、ヒマシ油脂肪酸、水添ヒマシ油脂肪酸、乳酸等が挙げられ、ラクトンとしては、ε−カプロラクトン、β−プロピオラクトン、γ−ブチロラクトン、δ−バレロラクトン、β−メチル−δ−バレロラクトン、４−メチルカプロラクトン、２−メチルカプロラクトン等が挙げられるが、最も好ましいのは１２−ヒドロキシステアリン酸、ε―カプロラクトンの単一、もしくは混合物から縮合されたものである。又、これらのポリエステルを縮合する際には重合停止剤としてヒドロキシ基を含まないカルボン酸類、例えばカプロン酸、ラウリン酸、ステアリン酸、メトキシ酢酸等を添加しても構わない。
【００７１】
本発明に使用するポリアミン（Ｃｂ−２）としてはアミノ基を有するポリマーであれば特に限定されないが、具体的にはポリエチレンイミン、ポリエチレンポリアミン、ポリアリルアミン等を挙げることが出来る。ポリエチレンイミンはエチレンイミンを酸触媒存在下で開環重合することで得られるポリアミンであり、ポリエチレンポリアミンは二塩化エチレンとアンモニアをアルカリ触媒存在下で重縮合することで得られるポリアミンである。又、ポリアリルアミンは下記一般式（1９）で示されるポリアミンである。
【００７２】
一般式（７ｂ）
Ｈ−［ＣＨ2−ＣＨ（ＣＨ2−ＮＨ2）］n7b−Ｈ      （７ｂ）
［一般式（７ｂ）中、ｎ７ｂは、２〜１０００の整数である。］
一般式（４）又は（５）で示される構造を有する分散樹脂（Ｃ）を更に詳細に説明するが、これらに限定されるものではなく、一般式（４）又は（５）で示される構造を有するものであれば本発明のインクジェットインキに用いる事出来る。
【００７３】
《樹脂型分散剤（Ｃｃ）》
本発明で用いることのできる樹脂型分散剤（Ｃｃ）は、ビニル重合主鎖（Ｃｃ−１）内に、一般式（８）で表されるカルボキシル基含有単位（Ｇ8）を、ビニル重合体の１分子あたり平均０．３個以上３．０個以下の量で含む構造を有する限り、その化学構造及び製造方法は特に限定されるものではない。
【００７４】
一般式（８）：
【００７５】
【化１５】
2010053260.tif 000016
〔一般式（８）中、
Ｒ8は水素原子又はメチル基であり、
Ｘ81は、−ＣＯＯ−、−ＣＯＮＨ−、−Ｏ−、−ＯＣＯ−又は−ＣＨ2Ｏ−であり、
Ｘ82は、下記一般式（８ａ）で表される基であり、
Ｘ83は、下記一般式（８ｂ）で表される基であり、
Ｙ8は、一般式（８ｃ）で表される基、又は一般式（８ｄ）で表される基である。
【００７６】
一般式（８ａ）：
−（−Ｒa81−Ｏ−）m81−      （８ａ）
（一般式（８ａ）中、
Ｒa81は、炭素原子数２〜８の直鎖状若しくは分岐状のアルキレン基、又は炭素原子数３〜８のシクロアルキレン基であり、
ｍ８１は、１〜５０の整数である。）
一般式（８ｂ）：
【００７７】
−（−ＣＯ−Ｒb81−Ｏ−）m82−      （８ｂ）
（一般式（８ｂ）中、
Ｒb81は、炭素原子数４〜８の直鎖状若しくは分岐状のアルキレン基、又は炭素原子数４〜８のシクロアルキレン基であり、
ｍ８２は、０〜２０の整数である。）
一般式（８ｃ）：
【００７８】
【化１６】
2010053260.tif 000017
［一般式（８ｃ）中、
（ｉ）Ａc81〜Ａc83のうちの１つは、水素原子であって、他の２つは−ＣＯＯＨである組合せであるか、
（ｉｉ）Ａc81〜Ａc83のうちの１つは、−ＣＯＯＲc81（ただしＲc81は炭素原子数１〜１８のアルキル基である）であって、他の２つは−ＣＯＯＨである組合せであるか、
（ｉｉｉ）Ａc81〜Ａc83のうちの１つは、一般式（８ｅ）：
【００７９】
【化１７】
2010053260.tif 000018
｛一般式（８ｅ）中、
Ｘe81は、−ＣＯＯ−、−ＣＯＮＨ−、−Ｏ−、−ＯＣＯ−、又は−ＣＨ2Ｏ−であり、
Ｘe82は、下記一般式（８ｆ）で表される基であり、
Ｘe83は、下記一般式（８ｇ）で表される基であり、
Ｚe8は、下記一般式（８ｈ）で表される基を含むビニル系重合体主鎖（Ｃｃ−２）であって、前記ビニル系重合体主鎖（Ｃｃ−１）と前記ビニル系重合体主鎖（Ｃｃ−２）とは同一の主鎖であるか、あるいはそれぞれ別の主鎖であることができる。
【００８０】
一般式（８ｆ）：
−（−Ｒf81−Ｏ−）m83−                  （８ｆ）
（一般式（８ｆ）中、
Ｒf81は、炭素原子数２〜８の直鎖状若しくは分岐状のアルキレン基、又は炭素原子数３〜８のシクロアルキレン基であり、ｍ８３は、１〜５０の整数である。）
一般式（８ｇ）：
−（−ＣＯ−Ｒg81−Ｏ−）m84−            （８ｇ）
（一般式（８ｇ）中、
Ｒg81は、炭素原子数４〜８の直鎖状若しくは分岐状のアルキレン基、又は炭素原子数４〜８のシクロアルキレン基であり、
ｍ８４は、０〜２０の整数である。）
一般式（８ｈ）：
【００８１】
【化１８】
2010053260.tif 000019
（一般式（８ｈ）中、Ｒh81は水素原子又はメチル基である。）｝
で表される基であって、他の２つは、−Ｃ（＝Ｏ）ＯＨである組合せであるか、あるいは、
（ｉｖ）Ａc81〜Ａc83の３つは、−ＣＯＯＨであり、
ｋc81は、１又は２である。］
一般式（８ｄ）：
【００８２】
【化１９】
2010053260.tif 000020
[一般式（８ｄ）中、
（ｉ）Ａd81〜Ａd83のうち１つは、水素原子であって、他の２つは、−ＣＯＯＨである組合せであるか、
（ｉｉ）Ａd81〜Ａd83のうち１つは−ＣＯＯＲd62（ただしＲd82は炭素原子数１〜１８のアルキル基である）であって、他の２つは−ＣＯＯＨである組合せであるか、
（ｉｉｉ）Ａd81〜Ａd83のうち１つは、一般式（８ｉ）：
【００８３】
【化２０】
2010053260.tif 000021
｛一般式（８ｉ）中、
Ｘi81は、−ＣＯＯ−、−ＣＯＮＨ−、−Ｏ−、−ＯＣＯ−、又は−ＣＨ2Ｏ−であり、
Ｘi82は、下記一般式（８ｊ）で表される基であり、
Ｘi83は、下記一般式（８ｋ）で表される基であり、
Ｚi8は、下記一般式（８ｐ）で表される基を含むビニル系重合体主鎖（Ｃｃ−３）であって、前記ビニル系重合体主鎖（Ｃｃ−１）と前記ビニル系重合体主鎖（Ｃｃ−３）とは同一の主鎖であるか、あるいは、それぞれ別の主鎖であることができる。
一般式（８ｊ）：
−（−Ｒj81−Ｏ−）m85−                （８ｊ）
（一般式（８ｊ）中、
Ｒj81は、炭素原子数２〜８の直鎖状若しくは分岐状のアルキレン基、又は炭素原子数３〜８のシクロアルキレン基であり、
ｍ８５は、１〜５０の整数である。）
一般式（８ｋ）：
−（−ＣＯ−Ｒk81−Ｏ−）m86−          （８ｋ）
（一般式（８ｋ）中、
Ｒk81は、炭素原子数４〜８の直鎖状若しくは分岐状のアルキレン基、又は炭素原子数４〜８のシクロアルキレン基であり、
ｍ８６は、０〜２０の整数である。）
一般式（８ｐ）：
【００８４】
【化２１】
2010053260.tif 000022
（一般式（８ｐ）中、Ｒp81は水素原子又はメチル基である）｝
で表される基であって、他の２つは−Ｃ（＝Ｏ）ＯＨである組合せであるか、あるいは、
（ｉｖ）Ａd81〜Ａd83の３つは、−ＣＯＯＨであり、
Ｒd81は、直接結合、−Ｏ−、−ＣＯ−、−ＣＯＯＣＨ2ＣＨ2ＯＣＯ−、−ＳＯ2−、−Ｃ（ＣＦ3）2−、一般式（８ｒ）、で表される基、又は一般式（８ｓ）で表される基である。
一般式（８ｒ）：
【００８５】
【化２２】
2010053260.tif 000023
一般式（８ｓ）：
【００８６】
【化２３】
2010053260.tif 000024
]  〕
《樹脂型分散剤（Ｃｄ）》
本発明で用いることのできる樹脂型分散剤（Ｃｄ）は、分子内に２つの水酸基と１つのチオール基とを有する化合物の存在下に、エチレン性不飽和単量体をラジカル重合してなる、片末端に２つの水酸基を有するビニル重合体（Ｃｄ−１）中の水酸基と、下記一般式（９ａ）若しくは（９ｂ）で示されるテトラカルボン酸無水物（Ｃｄ−２）中の酸無水物基とを反応させてなる樹脂型分散剤であり、それ以外の化学構造及び製造方法は特に限定されるものではない。
一般式（９ａ）：
【００８７】
【化２４】
2010053260.tif 000025
〔一般式（９ａ）中、ｋ91は、１又は２である。〕
一般式（９ｂ）：
【００８８】
【化２５】
2010053260.tif 000026
〔一般式（９ｂ）中、Ｑ1は、直接結合、−Ｏ−、−ＣＯ−、−ＣＯＯＣＨ2ＣＨ2ＯＣＯ−、−ＳＯ2−、−Ｃ（ＣＦ3）2−、一般式（９ｃ）で表される基、又は一般式（９ｄ）で表される基である。〕
一般式（９ｃ）：
【００８９】
【化２６】
2010053260.tif 000027
一般式（９ｄ）：
【００９０】
【化２７】
2010053260.tif 000028
更に好ましくは一般式（３）及び一般式（４）若しくは一般式（３）及び一般式（５）で示される構造を有する分散樹脂を用いる事である。一般式（３）及び一般式（４）若しくは一般式（３）及び一般式（５）で示される構造を有する分散樹脂を用いる事により、インクジェットインキの更なる低粘度化、経時安定性向上、吐出性向上等が期待出来る。
【００９１】
一般式（３）及び一般式（４）若しくは一般式（３）及び一般式（５）で示される構造を有する分散樹脂を更に詳細に説明するが、これらに限定されるものではなく、一般式（３）及び一般式（４）若しくは一般式（３）及び一般式（５）で示される構造を有するものであれば本発明のインクジェットインキに用いる事出来る。
【００９２】
《樹脂型分散剤（Ｃｅ）》
樹脂型分散剤（Ｃｅ）は、一般式（１０）で表される構造を有する限り、その化学構造及び製造方法は特に限定されるものではない。
一般式（１０）：
（ＨＯＯＣ―）e10―Ｒ11―（―ＣＯＯ―[―Ｒ13―ＣＯＯ―]f10―Ｒ12）g10  (１０)
〔一般式（１０）中、
Ｒ11は、下記一般式（１０ａ）若しくは（１０ｂ）で示される構造、
一般式（１０ａ）：
【００９３】
【化２８】
2010053260.tif 000029
（一般式（１０ａ）中、ｋa11は１又は２である。）
一般式（１０ｂ）：
【００９４】
【化２９】
2010053260.tif 000030
（一般式（１０ｂ）中、Ｒa11は、直接結合、−Ｏ−、−ＣＯ−、−ＣＯＯＣＨ2ＣＨ2ＯＣＯ−、−ＳＯ2−、−Ｃ（ＣＦ3）2−、一般式（１0ｃ）で表される基、又は一般式（１０ｄ）で表される基を示す。
一般式（１0ｃ）：
【００９５】
【化３０】
2010053260.tif 000031
一般式（１０ｄ）：
【００９６】
【化３１】
2010053260.tif 000032
）、
Ｒ12は、モノアルコール残基であり、
Ｒ13は、ヒドロキシカルボン酸残基若しくはラクトン残基であり、
ｅ１０は、２又は３であり、
ｆ１０は、１〜５０の整数であり、
そしてｇ１０は、（４−[ｅ１０]）である。〕
その製造方法は、例えば、モノアルコールを開始剤として、ラクトンを開環重合して片末端に水酸基を有するポリエステルを製造する第一の工程と、該片末端に水酸基を有するポリエステルと、テトラカルボン酸二無水物を反応させる第二の工程とからなる方法が挙げられる。
【００９７】
《樹脂型分散剤（Ｃｆ）》
本発明で用いられる樹脂型分散剤（Ｃｆ）は、以下の１）及び２）に示される化合物を水酸基過剰となる条件で重合させてなる末端水酸基化合物中の水酸基と、下記一般式（１１ｂ）若しくは（１１ｃ）で示される酸無水物基を有する化合物（Ｃｆ−５）中の酸無水物基とを反応させてなる櫛形ウレタン系分散剤のうち、不揮発成分中におけるポリイソシアネート（Ｃｆ−１）由来の割合が、分散樹脂全体の２５重量％〜６０重量％である櫛形ウレタン系分散剤であり、それ以外の化学構造及び製造方法は特に限定されるものではない。
【００９８】
１）イソシアネート基を３つ以上有するポリイソシアネート（Ｃｆ−１）と、下記一般式（１１ａ）で表されるモノアルコール（Ｃｆ−２）とをＮＣＯ／ＯＨ＝３／２〜３／０．５のモル比で反応させてなる末端イソシアネート化合物（Ｃｆ−５）
一般式（１１ａ）：
Ｒb11−[−ＯＣＯ−Ｒc11]f11−ＯＨ      （１１ａ）
［一般式（１１ａ）中、
Ｒb11は、モノアルコール残基、
Ｒc11は、ヒドロキシカルボン酸残基若しくはラクトン残基であり、
ｆ１１は、１〜５０の整数である。］
２）１〜３０個の原子を間に挟んで存在する２つ以上の水酸基を有するアクリル樹脂（Ｃｆ−３）、及び１〜３０個の原子を間に挟んで存在する２つ以上の水酸基を有するシロキサン樹脂（Ｃｆ−４）からなる群から選ばれる１種類以上の化合物を含むポリオール化合物（Ｃｆ−６）
一般式（１１ｂ）：
【００９９】
【化３２】
2010053260.tif 000033
〔一般式（１１ｂ）中、ｋb11は、１又は２である。〕
一般式（１１ｃ）：
【０１００】
【化３３】
2010053260.tif 000034
〔一般式（１１ｃ）中、Ｑ2は、直接結合、−Ｏ−、−ＣＯ−、−ＣＯＯＣＨ2ＣＨ2ＯＣＯ−、−ＳＯ2−、−Ｃ（ＣＦ3）2−、下記一般式（１１ｄ）で表される基、又は下記一般式（１１ｅ）で表される基である。]
一般式（１１ｄ）：
【０１０１】
【化３４】
2010053260.tif 000035
一般式（１１ｅ）：
【０１０２】
【化３５】
2010053260.tif 000036
本発明のインクジェットインキを用いてカラーフィルタを製造する場合には、カラーフィルタに透明性が要求されるため、可視光領域の４００〜７００ｎｍの全波長領域において、本発明のインクジェットインキを構成する分散樹脂の透過率が８０％以上であることが好ましく、９５％以上であることがより好ましい。
【０１０３】
[熱反応性化合物（Ｄ）について]
本発明のインクジェットインキは、熱反応性化合物（Ｄ）を含有している。本発明のインクジェットインキに用いることのできる前記熱反応性化合物は、常温下では非反応性であるが、例えば、１００℃以上（好ましくは１５０℃以上）の温度で、架橋反応、重合反応、重縮合反応、又は重付加反応を示す化合物である。本発明のインクジェットインキに用いることのできる前記熱反応性化合物の分子量は、特に限定されるものではないが、好ましくは５０〜２０００、より好ましくは１００〜１０００である。
【０１０４】
前記熱反応性化合物としては、例えば、メラミン化合物、ベンゾグアナミン化合物、エポキシ化合物、オキセタン化合物、フェノール化合物、ベンゾオキサジン、ブロック化カルボン酸化合物、ブロック化イソシアネート化合物、カルボジイミド化合物、アクリレート系モノマー、及びシランカップリング剤を用いることができる。更に好ましくは、少なくともメラミン化合物及び／又はベンゾグアナミン化合物を含む事である。メラミン化合物及び／又はベンゾグアナミン化合物は少ない添加量で高い耐性を付与出来る為に、熱反応性化合物の添加量を低減する事が可能となり、インクジェットインキの高顔料濃度化や経時安定性の向上に繋がる。
【０１０５】
メラミン化合物又はベンゾグアナミン化合物としては、例えば、イミノ基、メチロール基、及びアルコキシメチル基を有するものが挙げられる。その中でも、アルコキシアルキル基を有するメラミン化合物又はベンゾグアナミン化合物が特に好ましい。アルコキシアルキル基を有するメラミン化合物又はベンゾグアナミン化合物を用いた場合、本発明のインクジェットインキを含有する塗料又はインキの保存安定性が著しく向上する。
【０１０６】
アルコキシアルキル基を有するメラミン化合物又はベンゾグアナミン化合物としては、例えば、ヘキサメトキシメチロールメラミン、ヘキサブトキシメチロールメラミン、テトラメトキシメチロールベンゾグアナミン、及びテトラブトキシメチロールベンゾグアナミン等が挙げられるが、必ずしもこれらに限定されるものではない。
【０１０７】
メラミン化合物の市販品の具体例としては以下のものが挙げられる。但し、必ずしもこれらに限定されるものではない。
【０１０８】
日本カーバイド社製ニカラックＭＷ−３０Ｍ、ＭＷ−３０、ＭＷ−２２、ＭＳ−２１、ＭＳ−１１、ＭＷ−２４Ｘ、ＭＳ−００１、ＭＸ−００２、ＭＸ−７３０、ＭＸ７５０、ＭＸ−７０８、ＭＸ−７０６、ＭＸ−０４２、ＭＸ−０３５、ＭＸ−４５、ＭＸ−５００、ＭＸ−５２０、ＭＸ−４３、ＭＸ−４１７、ＭＸ−４１０、及びＭＸ−３０２；
日本サイテックスインダストリー社製サイメル３００、３０１、３０３、３５０、３７０、３２５、３２７、７０３、７１２、０１、２８５、２３２、２３５、２３６、２３８、２１１、２５４、２０４、２０２、及び２０７；並びに、
日本サイテックスインダストリー社製マイコート５０６、５０８、２１２、及び７１５等が挙げられる。
【０１０９】
その中でも好適なのは、アルコキシアルキル基を有するメラミン化合物であり、
日本カーバイド社製ニカラックＭＷ−３０Ｍ、ＭＷ−３０、ＭＷ−２２、ＭＳ−２１、ＭＸ−４５、ＭＸ−５００、ＭＸ−５２０、ＭＸ−４３、及びＭＸ−３０２；
日本サイテックスインダストリー社製サイメル３００、３０１、３０３、３５０、２８５、２３２、２３５、２３６、２３８；並びに、
日本サイテックスインダストリー社製マイコート５０６である。
【０１１０】
ベンゾグアナミン化合物の市販品の具体例としては、例えば、
日本カーバイド社製ニカラックＢＸ−４０００、ＳＢ−４０１、ＢＸ−３７、ＳＢ−３５５、ＳＢ−３０３、ＳＢ３０１、ＢＬ−６０、ＳＢ−２５５、ＳＢ−２０３、及びＳＢ−２０１；
日本サイテックスインダストリー社製サイメル１１２３；並びに、
日本サイテックスインダストリー社製マイコート１０５、１０６、及び１１２８等が挙げられる。
【０１１１】
その中でも好適なのは、アルコキシアルキル基を有するベンゾグアナミン化合物であり、
日本カーバイド社製ニカラックＢＸ−４０００、及びＳＢ−４０１；並びに、
日本サイテックスインダストリー社製サイメル１１２３である。
【０１１２】
エポキシ化合物としては、例えば、
ビスフェノールフルオレンジグリシジルエーテル、ビスクレゾールフルオレンジグリシジルエーテル、ビスフェノキシエタノールフルオレンジグリシジルエーテル、ネオペンチルグリコールジグリシジルエーテル、１，６−ヘキサンジオールジグリシジルエーテル、グリセロールポリグリシジルエーテル、トリメチロールプロパンポリグリシジルエーテル、ペンタエリスリトールポリグリシジルエーテル、ジグリセロールポリグリシジルエーテル、ソルビトールポリグリシジルエーテル、ジグリシジルテレフタレート、ジグリシジルｏ−フタレート、エチレングリコールジグリシジルエーテル、ジエチレングリコールジグリシジルエーテル、ポリエチレングリコールジグリシジルエーテル、及びポリプロピレングリコールジグリシジルエーテル等のポリオールのグリシジルエーテル；並びに、
ポリグリシジルイソシアヌレート等を挙げることができるが、必ずしもこれらに限定されるものではない。
【０１１３】
オキセタン化合物としては、例えば、３−エチル−３−ヒドロキシメチルオキセタン、１，４−ビス［〔（３−エチルオキセタン−３−イル）メトキシ〕メチル］ベンゼン、ビス〔１−エチル（３−オキセタニル）〕メチルエーテル、３−エチル−３−（２−エチルヘキシロキシメチル）オキセタン、３−エチル−３−（フェノキシメチル）オキセタン、３−エチル−３−（シクロヘキシロキシ）メチルオキセタン、オキセタニルシルセスキオキサン、オキセタニルシリケート、フェノールノボラックオキセタン、１，３−ビス〔（３−エチルオキセタン−３−イル）メトキシ〕ベンゼン、１，４−ビス［〔（３−エチルオキセタン−３−イル）メトキシ〕メチル］ビフェニル、１−エチル−３−オキセタニルメチルメタクリレート、及びベンゼン−１，４−ジカルボン酸ビス〔１−エチル（３−オキセタニル）メチル〕エステル等を挙げることができるが、必ずしもこれらに限定されるものではない。
【０１１４】
フェノール化合物としては、例えば、フェノール類とアルデヒド類を酸性触媒下で反応させたノボラック型フェノール化合物、及び塩基性触媒下で反応させたレゾール型フェノール化合物のどちらも用いることができる。
【０１１５】
フェノール類としては、例えば、オルトクレゾール、パラクレゾール、パラフェニルフェノール、パラノニルフェノール、２，３−キシレノール、フェノール、メタクレゾール、３，５−キシレノール、レゾルシノール、カテコール、ハイドロキノン、ビスフェノールＡ、ビスフェノールＦ、ビスフェノールＢ、ビスフェノールＥ、ビスフェノールＨ、及びビスフェノールＳ等を挙げることができる。
【０１１６】
アルデヒド類としては、ホルムアルデヒド、及びアセトアルデヒドを挙げることができる。
【０１１７】
フェノール類とアルデヒド類は、それぞれ１種を単独で、又は２種以上を混合して用いられる。
【０１１８】
ベンゾオキサジン化合物の市販品の具体例としては、例えば、四国化成工業社製ベンゾオキサジンＰ−ｄ型、及びベンゾオキサジンＦ−ａ型等を挙げることができるが、必ずしもこれらに限定されるものではない。
【０１１９】
ブロック化カルボン酸化合物のカルボン酸化合物として例えば、１，２−フタル酸、１，３−フタル酸、１，４−フタル酸、１，２，４−トリメリット酸、ピロメリット酸、シクロヘキサンジカルボン酸、コハク酸、アジピン酸、ブタンテトラカルボン酸、マレイン酸、フマル酸、イタコン酸、Ｃ１−ＣＩＣ酸、ＣＩＣ酸、Ｃ３−ＣＩＣ酸、及びＢｉｓ−ＣＩＣ酸等を挙げることができるが、必ずしもこれらに限定されるものではない。
【０１２０】
ブロックカルボン酸化合物のブロック剤としては、例えば、エチルビニルエーテル、ｎ−プロピルビニルエーテル、イソプロピルビニルエーテル、ｎ−ブチルビニルエーテル、イソブチルビニルエーテル、ｔ−ブチルビニルエーテル、２−エチルヘキシルビニルエーテル等を挙げることができるが、必ずしもこれに限定されるものではない。又、１種を単独で、あるいは２種以上を併用して用いられる。
【０１２１】
ブロック化イソシアネート化合物のイソシアネート化合物としては、例えば、ヘキサメチレジイソシアネート、イソホロンジイソシアネート、トルイジンイソシアネート、ジフェニルメタン−４，４’−ジイソシアネート、ジフェニルメタン−２，４’−ジイソシアネート、ビス（４−イソシアネートシクロヘキシル）メタン、テトラメチルキシリレンジイソシアネート等のジイソシアネート、これらジイソシアネートのイソシアヌレート体、トリメチロールプロパンアダクト型、ビウレット型、イソシアネート残基を有するプレポリマー（ジイソシアネートとポリオールから得られる低重合体）及びイソシアネート残基を有するウレトジオン等を挙げることができるが、必ずしもこれに限定されるものではない。
【０１２２】
ブロック化イソシアネート化合物のブロック剤としては、例えば、フェノール（解離温度１８０℃以上）、ε−カプロラクタム（解離温度１６０〜１８０℃）、オキシム（解離温度１３０〜１６０℃）、又は活性メチレン（１００〜１２０℃）等を挙げることができるが、必ずしもこれに限定されるものではない。又、１種を単独で、あるいは２種以上を併用して用いられる。
【０１２３】
カルボジイミド化合物の市販品の具体例としては、例えば、日清紡社製カルボジライトＶ−０１、Ｖ−０３、及びＶ−０５等を挙げることができるが、必ずしもこれらに限定されるものではない。
【０１２４】
アクリレートモノマーとしては、例えば、
メチル（メタ）アクリレート、エチル（メタ）アクリレート、ブチル（メタ）アクリレート、２−ヒドロキシエチル（メタ）アクリレート、２−ヒドロキシプロピル（メタ）アクリレート、シクロヘキシル（メタ）アクリレート、ジシクロペンタニル（メタ）アクリレート、β−カルボキシエチル（メタ）アクリレート、及びポリエチレングリコールジ（メタ）アクリレート等の単官能（メタ）アクリレート類；
エチレングリコールジ（メタ）アクリレート、ジエチレングリコールジ（メタ）アクリレート、トリエチレングリコールジ（メタ）アクリレート、ポリエチレングリコールジ（メタ）アクリレート、プロプレングリコールポリエチレングリコールジ（メタ）アクリレート、ジプロプレングリコールポリエチレングリコールジ（メタ）アクリレート、トリプロピレングリコールジ（メタ）アクリレート、ポリプロピレングリコールジ（メタ）アクリレート、１，６−ヘキサンジオールジ（メタ）アクリレート、グリセリンジ（メタ）アクリレート、ジメチロールトリシクロデカンジ（メタ）アクリレート、トリプロピレングリコールジ（メタ）アクリレート、及びネオペンチルグリコール変性トリメチロールプロパンジ（メタ）アクリレート等の二官能（メタ）アクリレート類；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、及びジペンタエリスリトールペンタ（メタ）アクリレート等の三官能以上の多官能（メタ）アクリレート類；並びに、
１，６−ヘキサンジオールジグリシジルエーテルの（メタ）アクリル酸付加物、ネオペンチルグリコールジグリシジルエーテルの（メタ）アクリル酸付加物、グリセロールジグリシジルエーテルの（メタ）アクリル酸付加物、ビスフェノールＡジグリシジルエーテルの（メタ）アクリル酸付加物、ビスフェノールＦ型エポキシの（メタ）アクリル酸付加物、及びノボラック型エポキシの（メタ）アクリル酸付加物等のエポキシ（メタ）アクリレート類等が挙げられる。
【０１２５】
又、以上挙げた（メタ）アクリレートを、更に（ポリ）アルキレンオキシドや（ポリ）カプロラクトン等で変性したものも使用することができる。
【０１２６】
又、他に、トリス［２−（メタ）アクリロイルオキシエチル）］イソシアヌレート、ジイソシアネート類のイソシアヌレートとヒドロキシアルキル（メタ）アクリレートとの反応物等も挙げることができる。
【０１２７】
又、ヒドロキシエチルビニルエーテル、エチレングリコールジビニルエーテル、ペンタエリスリトールトリビニルエーテル等のビニルエーテル類；
メタ）アクリル酸、スチレン、及び酢酸ビニル等の単価能モノマー類；並びに、
（メタ）アクリルアミド、Ｎ−ヒドロキシメチル（メタ）アクリルアミド、Ｎ−ビニルホルムアミド、及びアクリロニトリル等の窒素元素を有する単官能モノマー等も使用できる。
【０１２８】
更に、ポリウレタン、ポリエステル、メチロールメラミン樹脂、ポリジメチルシロキサン、ロジン等のオリゴマーを（メタ）アクリロイル基で変性したものも使用できる。
【０１２９】
その他、（メタ）アクリル酸、スチレン、酢酸ビニル、ヒドロキシエチルビニルエーテル、エ（メタ）アクリルアミド、Ｎ−ヒドロキシメチル（メタ）アクリルアミド、Ｎ−ビニルホルムアミド、アクリロニトリル等も挙げることができる。
【０１３０】
以上挙げたアクリレートモノマーは、必ずしもこれらに限定されるものではない。単独で又は２種類以上混合して用いることができる。
【０１３１】
アクリレートモノマーを用いる場合には、更に硬化性を向上させる目的で、重合開始剤を用いることができる。重合開始剤としては、加熱時に硬化性を向上させる目的で熱重合開始剤を用いてもよい。熱重合開始剤としては、有機過酸化物系開始剤、アゾ系開始剤等を挙げることができる。
【０１３２】
シランカップリング剤としては、例えば、
ビニルトリス（β−メトキシエトキシ）シラン、ビニルエトキシシラン、及びビニルトリメトキシシラン等のビニルシラン類；
γ−（メタ）アクリロキシプロピルトリメトキシシラン、γ−（メタ）アクリロキシプロピルトエトキシシラン等の（メタ）アクリルシラン類；
β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、及びγ−グリシドキシプロピルトリエトキシシラン等のエポキシシラン類；
Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシラン、γ−アミノプロピルトリエトキシシラン、γ−アミノプロピルトリメトキシシラン、Ｎ−フェニル−γ−アミノプロピルトリメトキシシラン、及びＮ−フェニル−γ−アミノプロピルトリエトキシシラン等のアミノシラン類；並びに、
γ−メルカプトプロピルトリメトキシシラン、及びγ−メルカプトプロピルトリエトキシシラン等のチオシラン類；
等を挙げることができる。
【０１３３】
これらの熱反応性化合物のうち、メラミン化合物及び／又はベンゾグアナミン化合物は、本発明のインクジェットインキ中に１重量％〜４０重量％の量で含有されていることが好ましい。
【０１３４】
又、エポキシ化合物、フェノール化合物、ブロック化イソシアネート化合物、及びアクリレートモノマー類は、本発明のインキ組成物中に１重量％〜４０重量％の量で含有されていることが好ましい。
【０１３５】
又、シランカップリング剤は、本発明のインクジェットインキ中に０．１重量％〜４０重量％の量で含有されていることが好ましい。
【０１３６】
含有量が不足すると、耐熱性、又は耐薬品性に劣る場合がある。又、含有量が４０％より多くなると、粘度の増加、又は保存安定性の低下が生じる場合がある。
【０１３７】
［顔料誘導体（Ｅ）について］
本発明において、必要に応じて顔料誘導体（Ｅ）を用いる事が出来る。本発明に用いる事の出来る顔料誘導体としては、例えば、下記一般式（６）で示されるものを用いることができる。
一般式（６）:
Ｇ6−Ｚ6ｑ
（式中、Ｇ1は、ｑ価の色素原型化合物残基であり、
Ｚ6は、塩基性置換基、酸性置換基、又は中性置換基であり、
ｑは、１〜４の整数である。）
塩基性置換基としては、例えば、下記一般式（１２）、一般式（１３）、一般式（１４）、又は一般式（１５）で示される置換基が挙げられる。
一般式（１２）：
【０１３８】
【化３６】
2010053260.tif 000037
（一般式（１２）中、
Ｘ12は、−ＳＯ2−、−ＣＯ−、−ＣＨ2ＮＨＣＯＣＨ2−、−ＣＨ2−、又は直接結合であり、
ｎ１２は、１〜１０の整数であり、
Ｒa12、及びＲb12は、それぞれ独立に、置換されていてもよいアルキル基、置換されていてもよいアルケニル基、置換されていてもよいフェニル基、又はＲa12、Ｒb12とで一体となって更なる窒素、酸素、又は硫黄原子を含む置換されていてもよい複素環である。アルキル基及びアルケニル基の炭素数は、１〜１０が好ましい。）
一般式（１３）：
【０１３９】
【化３７】
2010053260.tif 000038
（一般式（１３）中、
Ｒa13、及びＲb13は、それぞれ独立に、置換されていてもよいアルキル基、置換されていてもよいアルケニル基、置換されていてもよいフェニル基、又はＲa13、Ｒb13とで一体となって更なる窒素、酸素、又は硫黄原子を含む置換されていてもよい複素環である。アルキル基及びアルケニル基の炭素数は、１〜１０が好ましい。）
一般式（１４）：
【０１４０】
【化３８】
2010053260.tif 000039
（一般式（１４）中、
Ｘ14は、−ＳＯ2−、−ＣＯ−、−ＣＨ2ＮＨＣＯＣＨ2−、−ＣＨ2−、又は直接結合を表す。
【０１４１】
Ｒa14は、置換されていてもよいアルキル基、置換されていてもよいアルケニル基、又は置換されていてもよいフェニル基であり、前記アルキル基及びアルケニル基の炭素数は、１〜１０が好ましく、
Ｒb14、Ｒc14、Ｒd14、及びＲe14は、それぞれ独立に、水素原子、置換されていてもよいアルキル基、置換されていてもよいアルケニル基、又は置換されていてもよいフェニル基であり、前記アルキル基及びアルケニル基の炭素数は、１〜５が好ましい。）
一般式（１５）：
【０１４２】
【化３９】
2010053260.tif 000040
（一般式（１５）中、
Ｘ15は、−ＳＯ2−、−ＣＯ−、−ＣＨ2ＮＨＣＯＣＨ2−、−ＣＨ2−、又は直接結合であり、
Ｙ15は、−ＮＲa15−Ｚ15−ＮＲb15−、又は直接結合であり、
Ｒa15、及びＲb15は、それぞれ独立に、水素原子、置換されていてもよいアルキル基、置換されていてもよいアルケニル基、又は置換されていてもよいフェニル基であり、アルキル基及びアルケニル基の炭素数は、１〜５が好ましく、
Ｚ15は、置換されていてもよいアルキレン基、置換されていてもよいアルケニレン基、又は置換されていてもよいフェニレン基であり、アルキル基及びアルケニル基の炭素数は１〜８が好ましく、
Ｐ15は、下記一般式（１５ａ）で示される置換基、又は下記一般式（１５ｂ）で示される置換基であり、
Ｑ15は、水酸基、アルコキシル基、前記一般式（１３）で示される置換基、又は前記一般式（１４）で示される置換基である。）
一般式（１５ａ）：
【０１４３】
【化４０】
2010053260.tif 000041
（一般式（１５ａ）中、
ｎ１３は、１〜１０の整数であり、
Ｒc15、及びＲd15は、それぞれ独立に、置換されていてもよいアルキル基、置換されていてもよいアルケニル基、置換されていてもよいフェニル基、又はＲc15、Ｒd15とで一体となって更なる窒素、酸素、又は硫黄原子を含む置換されていてもよい複素環であり、前記アルキル基及びアルケニル基の炭素数は１〜１０が好ましい。）
一般式（１５ｂ）：
【０１４４】
【化４１】
2010053260.tif 000042
（一般式（１５ｂ）中、
Ｒe15は、置換されていてもよいアルキル基、置換されていてもよいアルケニル基、又は置換されていてもよいフェニル基であり、前記アルキル基及びアルケニル基の炭素数は、１〜１０が好ましく、
Ｒf15、Ｒg15、Ｒh15、及びＲi15は、それぞれ独立に、水素原子、置換されていてもよいアルキル基、置換されていてもよいアルケニル基、又は置換されていてもよいフェニル基であり、前記アルキル基及びアルケニル基の炭素数は、１〜５が好ましい。）
酸性又は中性の置換基としては、例えば、下記一般式（１６）、一般式（１７）、又は一般式（１８）で示される置換基が挙げられる。
一般式（１６）：
【０１４５】
【化４２】
2010053260.tif 000043
（一般式（１６）中、
Ｍ16は、水素原子、カルシウム原子、バリウム原子、ストロンチウム原子、マンガン原子、又はアルミニウム原子であり、
ｌ16は、Ｍ16の価数である。）
一般式（１７）：
【０１４６】
【化４３】
2010053260.tif 000044
（一般式（１７）中、
Ｒa17、Ｒb17、Ｒc17、及びＲd17は、水素原子又は炭素数１〜３０のアルキル基である〔但し、全てが水素原子である場合は除く。〕）。
一般式（１８）：
【０１４７】
【化４４】
2010053260.tif 000045
（一般式（１８）中、
Ａ18は、水素原子、ハロゲン原子、−ＮＯ2、−ＮＨ2、又はＳＯ3Ｈであり、
ｋ18は、１〜４の整数である。）
色素原型化合物とは、一般に知られている色素骨格を有する化合物、及び可視光領域にほとんど吸収を有さない、色素骨格に類似の骨格を有する化合物を指す。
【０１４８】
色素原型化合物残基としては、例えば、
ジケトピロロピロール系色素残基；
アゾ、ジスアゾ、及びポリアゾ等のアゾ系色素残基；
フタロシアニン系色素残基；
ジアミノジアントラキノン、アントラピリミジン、フラバントロン、アントアントロン、インダントロン、ピラントロン、及びビオラントロン等のアントラキノン系色素残基；
キナクリドン系色素残基；
ジオキサジン系色素残基；
ペリノン系色素残基；
ペリレン系色素残基；
チオインジゴ系色素残基；
イソインドリン系色素残基；
イソインドリノン系色素残基；
キノフタロン系色素残基；
スレン系色素残基；
金属錯体系色素残基；
アントラキノン残基；並びに、
トリアジン残基等が挙げられる。
【０１４９】
又、アントラキノン誘導体としては、上記塩基性、酸性、又は中性置換基を有するアントラキノンを用いることができる。
【０１５０】
又、トリアジン誘導体としては、例えば、
アルキル基（例えば、メチル基、及びエチル基等）；
アミノ基、アルキルアミノ基（例えば、ジメチルアミノ基、ジエチルアミノ基、及びジブチルアミノ基等）；
ニトロ基；
水酸基；
アルコキシ基（例えば、メトキシ基、エトキシ基、及びブトキシ基等）；
ハロゲン（例えば、塩素、及び臭素等）；
メチル基、メトキシ基、アミノ基、ジメチルアミノ基、若しくは水酸基等の置換基で置換されていてもよいフェニル基；並びに、
メチル基、エチル基、メトキシ基、エトキシ基、アミノ基、ジメチルアミノ基、ジエチルアミノ基、ニトロ基、若しくは水酸基等の置換基で置換されていてもよいフェニルアミノ基等の置換基を有していてもよい１，３，５−トリアジンに、上記塩基性、酸性、又は中性置換基を導入した誘導体を用いることができる。
【０１５１】
［バインダーについて］
本発明のインクジェットインキは、更にバインダー樹脂を含有することができる。バインダー樹脂は、前記熱反応性化合物の反応温度においても、非反応性の樹脂であり、熱可塑性樹脂であることが好ましい。
【０１５２】
バインダー樹脂の例としては、石油系樹脂、マレイン酸樹脂、ニトロセルロース、セルロースアセテートブチレート、環化ゴム、塩化ゴム、アルキド樹脂、アクリル樹脂、ポリエステル樹脂、アミノ樹脂、ビニル樹脂、及びブチラール樹脂等を用いることができる。
【０１５３】
バインダー樹脂として、架橋可能な官能基を有するものを用いることもできる。架橋可能な官能基としては、水酸基、カルボキシル基、スルホン酸基、リン酸基、及びアルコキシル基等を挙げることができる。
【０１５４】
架橋可能な官能基を有する樹脂としては、エステル化反応により樹脂が緩やかに架橋するため、水酸基及びカルボキシル基を有するアクリル樹脂が好ましい。
【０１５５】
水酸基及びカルボキシル基を有するアクリル樹脂は、水酸基を有する（メタ）アクリレートモノマーと、カルボキシル基を有する（メタ）アクリレートモノマーと、その他のモノマーとを共重合することにより得られる樹脂である。
【０１５６】
［顔料の被覆処理について］
顔料の被覆処理は、前記顔料、前記分散樹脂、前記有機溶剤、前記顔料誘導体、及び前記バインダー樹脂等が均一になるように予め混合してから、分散機を用いて混練することにより行うことができる。溶剤の配合量は、混合物の機械特性に応じて調節することが好ましい。顔料の被覆処理に用いる分散機としては、ニーダー、ロールミル、ボールミル、バンバリーミキサー、ローラーミル、石臼式ミル等が挙げられるが、２本ロールミルは一つの装置で混合及び混練ができるので好ましい。
【０１５７】
顔料を被覆処理する際の原料の配合量は、顔料１００重量部に対して、前記分散樹脂及び前記バインダー樹脂（以下、樹脂成分）２０〜２００重量部、及び溶剤４〜２００重量部、顔料誘導体０〜３０重量部の範囲であることが好ましい。又、樹脂成分の配合量が２０重量部未満の場合は、充分に顔料表面を被覆できず、顔料の分散安定性が低くなり、２００重量部を越える場合は、顔料に吸着しない遊離の樹脂成分によりインクジェットインキの粘度が上昇する。又、溶剤の配合量が４重量部未満の場合は、顔料誘導体及び樹脂成分の顔料に対する初期の塗れが不充分で充分に顔料を被覆しないため、インクジェットインキの粘度が安定しないことがあり、２００重量部を越える場合は、顔料の被覆処理が困難となる。顔料誘導体の配合量が３０重量部を越える場合は、顔料誘導体が過剰となり未吸着の顔料誘導体同士が凝集するためインクジェットインキが増粘する。
【０１５８】
顔料の被覆処理は、具体的には、下記の２段階の工程により行われる。
【０１５９】
第１工程は、顔料、樹脂成分、及び溶剤等を含む組成物を２０回程度２本ロールに通すことにより顔料への樹脂成分の濡れと吸着を進行させるチップ化工程である。この工程で、配合した溶剤のうち約８０重量％程度が揮発する。
【０１６０】
第２工程は、チップ化により前記樹脂成分が顔料に吸着した混練物の加熱、混練を続けて顔料粒子表面に被覆層を形成する被覆処理工程である。混練物の粘度が高く、機械上、混練できない場合は、適量の溶剤を追加し、混練を助ける。
【０１６１】
樹脂成分が架橋可能な官能基を有する場合には、被覆処理工程で樹脂成分の架橋が生じ、一部に樹脂切断も見られる。この反応は、過度な機械的な加圧と磨砕、更には加熱の結果によるものでメカノケミカルな反応である。顔料と樹脂成分とを混練する際に顔料誘導体を用いることにより、顔料誘導体と樹脂成分とが顔料表面により強固に吸着し、更に加熱と加圧混練を行うことにより樹脂成分の架橋が促進される。加熱温度は８０℃〜１２０℃の範囲であることが好ましい。８０℃未満の温度では樹脂成分が十分に架橋しない場合があり、１２０℃を越える温度では、樹脂成分の劣化が生じる場合がある。
【０１６２】
顔料表面に吸着しなかった余剰の樹脂成分は、インクジェットインキの粘度等の物性に影響を及ぼす場合には、洗浄やろ過等により除去することが好ましい。又、被覆処理顔料は、乾燥しても凝集しない場合には、洗浄後に乾燥しても良いが、被覆処理時に用いた溶剤がインクジェットインキの液状媒体として使用可能な溶剤であればあえて乾燥する必要がない。
【０１６３】
［物性等について］
本発明のインクジェットインキにおいて、固形分含有量は、インクジェットインキ全重量に対して、好ましくは３〜６０重量％、より好ましくは４〜４０重量％である。固形分含有量が、３重量％未満になるとインクジェットインキ皮膜の濃度や耐性が不足し、６０重量％を超えるとインクジェットインキの粘度が上昇し、経時安定性が低下することがある。
【０１６４】
本発明のインクジェットインキの粘度としては、２ｍＰａ・ｓ以上４０ｍＰａ・ｓ以下が好ましく、３ｍＰａ・ｓ以上３０ｍＰａ・ｓ以下、更には４ｍＰａ・ｓ以上２０ｍＰａ・ｓ以下がより好ましい。粘度が大きすぎると、連続して吐出する場合に、安定した吐出ができない。
【０１６５】
本発明のインクジェットインキの平均分散粒子径としては、５ｎｍ以上２００ｎｍ以下が好ましく、１０ｎｍ以上１５０ｎｍ以下がより好ましい。平均分散粒子径が大きすぎるとヘッドが目詰まりを起こしやすく、安定した吐出ができない。又平均分散粒子径が小さすぎると、再凝集を引き起こし易くなり、経時安定性が悪化する。
【０１６６】
本発明のインクジェットインキの表面張力としては、２０ｍＮ／ｍ以上４０ｍＮ／ｍ以下が好ましく、２４ｍＮ／ｍ以上３５ｍＮ／ｍ以下がより好ましい。表面張力が高すぎるとヘッドからインキが安定して吐出することができず、逆に表面張力が低すぎるとヘッドから吐出後インキが液滴を形成することができなくなる。
【０１６７】
本発明のインクジェットインキの製造は、前記分散樹脂、前記顔料、前記熱反応性化合物、及び前記有機溶剤、並びに必要に応じて前記バインダー樹脂及び／又は顔料誘導体を通常の分散機に投入し、所望の平均粒子径・粒度分布になるまで分散することにより行うことができる。インクジェットインキの原料は、一括して混合・分散してもよいし、それぞれの原料の特性や経済性を考慮して別々に混合・分散してもよい。インクジェットインキの粘度が高過ぎ、希釈が必要な場合には、インキ原液に希釈用の液状媒体を加えて均一に攪拌し、インクジェットインキを調製することもできる。
【０１６８】
分散機としては、サンドミル、ビーズミル、アジテータミル、ダイノミル、又はコボルミル等が好適である。それぞれの分散機において、顔料分散に適切な粘度領域がある場合には、各種樹脂成分と顔料との比率を変えて粘度を調整することができる。インクジェットインキは、分散機で分散後に、粗大粒子や異物除去を目的にフィルタや遠心法により濾過することが好ましい。
【０１６９】
インクジェットインキを製造する際には、更に、界面活性剤型分散剤や、アントラキノン誘導体、及び／又はトリアジン誘導体を用いることができる。界面活性剤型顔料分散剤としては、例えば、ナフタレンスルホン酸ホルマリン縮合物塩、芳香族スルホン酸ホルマリン縮合物、ポリオキシエチレンアルキルリン酸エステル、ポリオキシエチレンノニルフェニルエーテル、又はステアリルアミンアセテート等を挙げることができる。
【０１７０】
インクジェットインキには、インクジェットインキの粘度が２５℃で３〜５０ｍＰａ・ｓとなる範囲で、種々の添加剤を含有させることができる。例えば、インクジェットインキの基板への濡れ性を制御するために、界面活性剤を含有させることができる。界面活性剤を選択する際には、その他のインクジェットインキ構成成分との相溶性を考慮する必要がある。界面活性剤には、アニオン性、カチオン性、両性、又は非イオン性のものがあり、好適なものを選択すればよい。
【０１７１】
本発明のインクジェットインキは、高い顔料濃度でありながら低粘度であるため吐出安定性に優れ、顔料含有量が通常のインクジェットインキに比べ多いために吐出量を少なくすることができることから、カラーフィルタ基板用をはじめ、高い印字濃度が望まれている印刷物の生産性及び品位を向上させることができる。特に、本発明のインクジェットインキは、高い生産性及び品位が求められるカラーフィルタ基板の製造に好適である。
【０１７２】
又、本発明のインクジェットインキは、顔料が高濃度に分散されているので、インキ組成物が深さ方向に浸透する紙や横方向への濡れ広がるプラスティック、ガラス及び金属であっても、印字濃度を高くできる。更に、吐出量を抑えることができるので、受容層のインキ受容量を越えるためインクジェットインキが流出して混色したり、ドット形状が真円とならなかったことも回避することができるので、従来のインクジェット印刷では制限された用途にも用いることができる。
【０１７３】
［カラーフィルタ基板について］
本発明のインクジェットインキを用いて、インクジェット法により、カラーフィルタ基板を製造することができる。カラーフィルタ基板は、例えば、薄型テレビジョン等に利用されている液晶ディスプレイパネルに利用することができる。
【０１７４】
カラーフィルタ基板は所望の色相のフィルタセグメントを具備するものであり、フィルタセグメントは、ブラックマトリックスが形成された基板のブラックマトリックスで区分けされた領域内に、インクジェット法によりカラーフィルタ用インクジェットインキを吐出することに形成される。
【０１７５】
基板としては、ガラス板や、ポリカーボネート、ポリメタクリル酸メチル、ポリエチレンテレフタレート等の樹脂板を用いることができる。ブラックマトリックスは、例えば、ラジカル重合型のブラックレジストを塗布し、露光、そして現像してパターニングするフォトリソグラフィー法、黒色インキを印刷する印刷法、又は金属を蒸着したのちエッチングする蒸着法等により基板上に形成することができる。
【実施例】
【０１７６】
以下、実施例によって本発明を具体的に説明するが、これらは本発明の範囲を限定するものではない。以下の実施例及び比較例中、部及び％は、重量部及び重量％を表す。又、樹脂の重量平均分子量は、ＧＰＣを用いて測定し、ポリスチレン換算で求めた。実施例及び比較例で用いた顔料、顔料誘導体、溶剤及び樹脂溶液を以下に示す。比較例で使用した樹脂溶液については、インクジェットインキの溶剤組成に合わせ、合成時の溶剤を適宜変更して用いた。又、実施例及び比較例における最終的なインキ組成を表１〜６に示す。
【０１７７】
[Ａ］溶剤
・（Ａ−１）
（Ａ−ａ）ＰＧＤＡ：プロピレングリコールジアセテート
（Ａ−ｂ）１３ＢＧＤＡ：１，３−ブチルジグリコールジアセテート
（Ａ−ｃ）１４ＢＧＤＡ：１，４−ブチルジグリコールジアセテート
（Ａ−ｄ）１５ＰＧＤＡ：１，５−ペンタンジグリコールジアセテート
（Ａ−ｅ）１６ＨＧＤＡ：１，６−ヘキサンジグリコールジアセテート
・（Ａ−２）
（Ａ−ｆ）ＤＰＭＡ：ジプロピレングリコールモノメチルエーテルアセテート
（Ａ−ｇ）ＣＢＡｃ：ジエチレングリコールモノエチルエーテルアセテート
（Ａ−ｈ）ＢｕＣＢＡｃ：ジエチレングリコールモノブチルエーテルアセテート
・（Ａ−３）
（Ａ−ｉ）ＴＰＭ：トリプロピレングリコールモノメチルエーテル
（Ａ−ｊ）ＴＰＮＢ：トリプロピレングリコールモノブチルエーテル
・（Ａ−４）：その他の溶剤
（Ａ−ｋ）ＰＧＭＡｃ：プロピレングリコールモノメチルエーテルアセテート
（Ａ−ｌ）ＢｕＣＢ：ジエチレングリコールモノブチルエーテル
（Ａ−ｍ）Ｇｌｙ：グリセリン
【０１７８】
[Ｂ]顔料
（Ｂ−ａ）レッド顔料Ａ：Ｃ．Ｉ．Ｐｉｇｍｅｎｔ  Ｒｅｄ  ２５４（ＰＲ２５４）
（Ｂ−ｂ）レッド顔料Ｂ：Ｃ．Ｉ．Ｐｉｇｍｅｎｔ  Ｒｅｄ  １７７（ＰＲ１７７）
（Ｂ−ｃ）マゼンタ顔料：Ｃ．Ｉ．Ｐｉｇｍｅｎｔ  Ｒｅｄ  １２２（ＰＲ１２２）
（Ｂ−ｄ）グリーン顔料Ａ：Ｃ．Ｉ．Ｐｉｇｍｅｎｔ  Ｇｒｅｅｎ  ３６（ＰＧ３６）
（Ｂ−ｅ）エロー顔料：Ｃ．Ｉ．Ｐｉｇｍｅｎｔ  Ｙｅｌｌｏｗ  １３８（ＰＹ１３８）
（Ｂ−ｆ）ブルー顔料：Ｃ．Ｉ．Ｐｉｇｍｅｎｔ  Ｂｌｕｅ  １５：６（ＰＢ１５：６）
（Ｂ−ｇ）シアン顔料：Ｃ．Ｉ．Ｐｉｇｍｅｎｔ  Ｂｌｕｅ  １５：３（ＰＢ１５：３）
（Ｂ−ｈ）バイオレット顔料：Ｃ．Ｉ．Ｐｉｇｍｅｎｔ  Ｖｉｏｌｅｔ  ２３（ＰＶ２３）
【０１７９】
[Ｃ]分散樹脂
《製造例１（樹脂型分散剤Ｃａ）》
ガス導入管、コンデンサ、攪拌翼、及び温度計を備え付けた反応装置に１−デカノール６７部、ε−カプロラクトン４３３部を仕込み、反応容器内を窒素置換した後、１２０℃で２時間反応させた。反応終了後、溶剤（ＤＰＭＡ）２１４部にて希釈することによりポリカプロラクトン溶液（ＭＣａ１）を得た。
【０１８０】
ガス導入管、コンデンサ、攪拌翼、及び温度計を備え付けた反応装置にブチルメタクリレート２５０部、ベンジルメタクリレート２５０部を仕込み、反応容器内を窒素置換した後、８０℃に昇温し、チオグリセロール（旭化学工業株式会社）３８部を１０分かけて滴下し、７時間反応させた。反応終了後、溶剤（ＤＰＭＡ）２１４部にて希釈することによりアクリル樹脂溶液（ＭＣａ２）を得た。
【０１８１】
ガス導入管、コンデンサ、攪拌翼、及び温度計を備え付けた反応装置に、ポリカプロラクトン溶液（ＭＣａ１）５３部、ＶＥＳＴＡＮＡＴ Ｔ １８９０／１００（デグサジャパン株式会社）６７部、アクリル樹脂溶液（ＭＣａ２）５５部、溶剤（ＤＰＭＡ）１０３部を仕込み、反応容器内を窒素置換した後、８０℃に昇温し、１時間反応させた。その後、ジメチロールブタン酸（ＤＭＢＡ、日本化成株式会社製）２７部、溶剤（ＤＰＭＡ）２７部を仕込み、９０℃にて反応させ、ＩＲにてイソシアネート基に基づく２２７０ｃｍ-1のピークの消失を確認し、４０℃まで冷却し、固形分濃度を５０％に調節した後、樹脂型分散剤Ｃａ溶液を得た。樹脂型分散剤Ｃａの重量平均分子量（Ｍｗ）は１９，０００であった。
【０１８２】
《製造例２（樹脂型分散剤Ｃｂ）》
ガス導入管、温度計、コンデンサ、及び攪拌機を備えた反応容器に、１２ヒドロキシステアリン酸１５．０部、ε−カプロラクトン２８５．０部、及び触媒としてモノブチルスズ（ＩＶ）オキシド０．１部を仕込み、窒素ガスで置換した後、１２０℃で４時間加熱、撹拌し、ポリエステル中間体（ＭＣｂ１）を得た。固形分測定により９８％が反応したことを確認した。
【０１８３】
ガス導入管、温度計、コンデンサ、及び攪拌機を備えた反応容器に、ポリアリルアミン１０％水溶液（日東紡績（株）製「ＰＡＡ−１ＬＶ」、数平均分子量約３，０００）１０００部からなる混合物を１６０℃で撹拌し、分離装置を使用して水を溜去すると共に、これにポリエステル中間体（ＭＣｂ１） ２００部を１６０℃まで昇温したものを加え、２時間１６０℃で反応を行い、樹脂型分散剤Ｃｂを得た。得られた樹脂型分散剤Ｃｂは、重量平均分子量（Ｍｗ）は２，８００、常温で淡黄色ワックス状固体であった。
【０１８４】
《製造例３（樹脂型分散剤Ｃｃ−１）》
ガス導入管、コンデンサ、攪拌翼、及び温度計を備え付けた反応槽に溶剤（ＤＰＭＡ）を６０部仕込み１１０℃に昇温し、反応容器内を窒素置換した後、滴下槽から、メチルメタクリレート２０部、イソブチルメタクリレート３７．６、ラウリルメタクリレート３０部、ベンジルメタクリレート１０部、Ｎ−ヒドロキシエチルアクリルアミド（興人社製）２．４部、溶剤（ＤＰＭＡ）４０部、及びジメチル−２，２’−アゾビス（２−メチルプロピオネート）６部を予め均一に混合した混合液を２時間かけて滴下し、その後３時間、同じ温度で攪拌を続け反応を終了した。このようにして、数平均分子量４９００、一分子中の水酸基の平均個数１．０個のビニル系樹脂中間体（ＭＣｃ１）を得た。
【０１８５】
ガス導入管、コンデンサ、攪拌翼、及び温度計を備え付けた反応装置にビニル系樹脂中間体（ＭＣｃ１）を固形分で１００部、無水トリメリット酸を３．９部、ジメチルベンジルアミンを０．１部仕込み、１００℃で６時間反応させた。このようにして、一分子あたりのトリメリット酸の平均個数（すなわち、カルボキシル基含有単位（Ｇ6）の平均個数）が１．０個である樹脂型分散剤Ｃｃ−１を得た。室温まで冷却後、固形分濃度を５０％に調節し、樹脂型分散剤Ｃｃ−１溶液を得た。樹脂型分散剤Ｃｃ−１の重量平均分子量（Ｍｗ）は８，０００であった。
【０１８６】
《製造例４（樹脂型分散剤Ｃｃ−２）》
ガス導入管、コンデンサー、攪拌翼、及び温度計を備え付けた反応槽に、溶剤（ＤＰＭＡ）６０部を仕込み１１０℃に昇温し、反応容器内を窒素置換した後、滴下槽から、ｎ−ブチルメタクリレート３０部、メチルメタクリレート３０部、ベンジルメタクリレート３５部、２−ヒドロキシエチルメタクリレート５部、溶剤（ＤＰＭＡ）４０部、及びジメチル−２，２’−アゾビスジイソブチレート６部を予め均一に混合した混合液を２時間かけて滴下し、その後３時間、同じ温度で攪拌を続け、反応を終了した。このようにして、数平均分子量が３８００であり、一分子中の水酸基の平均個数１．５個であるビニル系樹脂中間体（ＭＣｃ２）を得た。
【０１８７】
ガス導入管、コンデンサー、攪拌翼、及び温度計を備え付けた反応装置に、ビニル系樹脂中間体（ＭＣｃ２）を固形分で１００部、ピロメリット酸二無水物２．９部、及びジメチルベンジルアミン０．１部を仕込み、１００℃で６時間反応させた。このようにして、一分子あたりのピロメリット酸の平均個数（すなわち、カルボキシル基含有単位（Ｇ6）の平均個数）が０．８個である樹脂型分散剤Ｃｃ−２を得た。室温まで冷却後、固形分濃度を５０％に調節し、樹脂型分散剤Ｃｃ−２溶液を得た。樹脂型分散剤Ｃｃ−２の重量平均分子量（Ｍｗ）は１５，０００であった。
【０１８８】
《製造例５（樹脂型分散剤Ｃｃ−３）》
ガス導入管、コンデンサー、攪拌翼、及び温度計を備え付けた反応装置に、樹脂型分散剤Ｃｃ−２を製造する際に用いたビニル系樹脂中間体（ＭＣｃ２）を固形分で１００部、３，３‘，４，４’ビフェニルテトラカルボン酸無水物２．９部、及びジメチルベンジルアミン０．１部を仕込み、１００℃で６時間反応させた。このようにして、一分子あたりのピロメリット酸の平均個数（すなわち、カルボキシル基含有単位（Ｇ6）の平均個数）が０．８個である樹脂型分散剤Ｃｃ−２を得た。室温まで冷却後、固形分濃度を５０％に調節し、樹脂型分散剤Ｃｃ−３溶液を得た。樹脂型分散剤Ｃｃ−３の重量平均分子量（Ｍｗ）は１３，０００であった。
【０１８９】
《製造例６（樹脂型分散剤Ｃｄ）》
ガス導入管、温度計、コンデンサ、攪拌機を備えた反応容器に、ｎ−ブチルメタクリレート１００部とベンジルメタクリレート１００部を仕込み、窒素ガスで置換した。反応容器内を８０℃に加熱して、３‐メルカプト‐１，２‐プロパンジオール１２部に、２，２’−アゾビスイソブチロニトリル０．１部を溶解した溶液を添加して、１０時間反応した。固形分測定により９５％が反応したことを確認した。ピロメリット酸無水物１９部、溶剤（ＰＧＭＡｃ）２４２部、触媒として１，８−ジアザビシクロ−［５．４．０］−７−ウンデセン０．４０部を追加し、１２０℃で７時間反応させた。酸価の測定で９８％以上の酸無水物がハーフエステル化していることを確認し反応を終了し樹脂型分散剤Ｃｄを得た。室温まで冷却後、固形分濃度を５０％に調節し、樹脂型分散剤Ｃｄ溶液を得た。樹脂型分散剤Ｃｄの重量平均分子量（Ｍｗ）は８，５００であった。
【０１９０】
《製造例７（樹脂型分散剤Ｃｅ）》
ガス導入管、温度計、コンデンサ、及び攪拌機を備えた反応容器に、１−ドデカノール６２．６部、ε−カプロラクトン２８７．４部、及び触媒としてモノブチルスズ（ＩＶ）オキシド０．１部を仕込み、窒素ガスで置換した後、１２０℃で４時間加熱、撹拌した。固形分測定により９８％が反応したことを確認したのち、無水ピロメリット酸３６．６部を加え、１２０℃で２時間反応させ最後に溶剤（ＰＧＭＡｃ）２１４部を加え樹脂型分散剤Ｃｅを得た。得られた樹脂型分散剤Ｃｅ中の固形分比率は１００％、重量平均分子量（Ｍ  ｗ）は５，０００、常温で白色ワックス状固体であった。
【０１９１】
《製造例８（樹脂型分散剤Ｃｆ）》
ガス導入管、コンデンサ、攪拌翼、及び温度計を備え付けた反応装置に１−デカノール６７部、ε−カプロラクトン４３３部を仕込み、反応容器内を窒素置換した後、１２０℃で２時間反応させた。反応終了後、溶剤（ＰＧＭＡｃ）２１４部にて希釈することによりポリカプロラクトン溶液（ＭＣf１）を得た。
【０１９２】
ガス導入管、コンデンサ、攪拌翼、及び温度計を備え付けた反応装置に、ポリカプロラクトン溶液（ＭＣｆ１）８４部、ＶＥＳＴＡＮＡＴ Ｔ １８９０／１００（デグサジャパン株式会社）６６部、溶剤（ＰＧＭＡｃ）１００部を仕込み、反応容器内を窒素置換した後、８０℃に昇温し、１時間反応させた。その後、ジメチロールブタン酸（ＤＭＢＡ、日本化成株式会社製）４０部、溶剤（ＰＧＭＡｃ）４０部を仕込み、９０℃にて反応させ、ＩＲにてイソシアネート基に基づく２２７０ｃｍ-1のピークの消失を確認し、更にピロメリット酸二無水物６部、溶剤（ＰＧＭＡｃ）６部を仕込み、１００℃にて反応させ、ＩＲにて酸無水物基に基づく１８５５ｃｍ-1と１７８５ｃｍ-1のピークの消失を確認した後、４０℃まで冷却し樹脂型分散剤Ｃｆ溶液を得た。室温まで冷却後、固形分濃度を５０％に調節し、樹脂型分散剤Ｃｆ溶液を得た。樹脂型分散剤Ｃｆの重量平均分子量（Ｍｗ）は２５，０００であった。
【０１９３】
《製造例９（分散樹脂Ｃｇ）》
セパラブル４口フラスコに温度制御用レギュレーター、冷却管、撹拌装置を取り付けて、溶剤（ＰＧＭＡｃ）１００部を仕込み、１００℃に昇温し反応容器内を窒素置換した後、滴下管よりメタクリル酸  ２０部、２−ヒドロキシエチルメタクリレート  ２０部、ｎ−ブチルメタクリレート  ３０部、ベンジルメタクリレート  ３０部、２，２’−アゾビスイソブチロニトリル  ４部を添加し、５時間反応を継続し、重量平均分子量（Ｍｗ）２４，０００の分散樹脂Ｃｇの溶液（固形分５０％）を得た。
【０１９４】
《製造例１０（分散樹脂Ｃｈ）》
セパラブル４口フラスコに温度制御用レギュレーター、冷却管、撹拌装置を取り付けて、溶剤（ＰＧＭＡｃ）１００部を仕込み、１００℃に昇温し反応容器内を窒素置換した後、滴下管よりジメチルアミノエチルメタクリレート３部、２−ヒドロキシエチルメタクリレート  ３０部、ｎ−ブチルメタクリレート  ４７部、ベンジルメタクリレート  ３０部、２，２’−アゾビスイソブチロニトリル  ４部を添加し、５時間反応を継続し、重量平均分子量（Ｍｗ）１０，０００の分散樹脂Ｃｈの溶液（固形分５０％）を得た。
【０１９５】
[Ｄ]熱反応性化合物
（Ｄ−ａ）日本カーバイド社製アルコキシアルキル基含有メラミン化合物  ニカラックＭＸ４３
（Ｄ−ｂ）日本カーバイド社製イミノ基・メチロール基含有メラミン化合物  ニカラックＭＸ４１７
（Ｄ−ｃ）日本カーバイド社製アルコキシアルキル基含有ベンゾグアナミン化合物  ニカラックＳＢ４０１
（Ｄ−ｄ）日本カーバイド社製イミノ基・メチロール基含有ベンゾグアナミン化合物  ニカラックＢＬ６０
（Ｄ−ｅ）東亞合成社製アクリルモノマー  アロニックスＭ４００
（Ｄ−ｆ）バイエル社製イソシアネート化合物  デスモジュールＢＬ４２６５
（Ｄ−ｇ）日本化薬社製  エポキシ化合物ＥＰＰＮ２０１
【０１９６】
[Ｅ]顔料誘導体：
顔料誘導体〔ＲＤ−１〕
【０１９７】
【化４５】
2010053260.tif 000046
顔料誘導体〔ＲＤ−２〕
【０１９８】
【化４６】
2010053260.tif 000047
顔料誘導体〔ＭＤ−１〕
【０１９９】
【化４７】
2010053260.tif 000048
顔料誘導体〔ＹＤ−１〕
【０２００】
【化４８】
2010053260.tif 000049
顔料誘導体〔ＢＤ−１〕
【０２０１】
【化４９】
2010053260.tif 000050
顔料誘導体〔ＢＤ−２〕
【０２０２】
【化５０】
2010053260.tif 000051
顔料誘導体〔ＶＤ−１〕
【０２０３】
【化５１】
2010053260.tif 000052
《実施例１》
レッド顔料Ａ  ９０部、顔料誘導体ＲＤ−１  １０部、樹脂型分散剤ＣｅのＰＧＭＡｃ溶液  ５０部、溶剤（ＰＧＭＡｃ）２４０部、溶剤（ＣＢＡｃ）４７部をミキサーに入れて混合し、更にサンドミルに入れて分散を行い、分散体を得た。更にメラミン化合物（ＭＸ−４３）２０部、溶剤（ＤＰＭＡ）１２２部、溶剤（ＣＢＡｃ）２１部を加えホモディスパにて混合した。ゴミや粗大物をフィルタ濾過し、顔料濃度２０％のインクジェットインキを得た。
【０２０４】
《実施例２〜３５、比較例１〜１８》  
実施例１と同様にして、表１〜６の組成表内の実施例２〜３５、比較例１〜１８の組成になるように分散、調液を行いインクジェットインキを得た。
【０２０５】
《実施例１〜３５、比較例１〜１８の評価》
実施例１〜３５及び比較例１〜１８で得られたインクジェットインキの粘度及び流動性、経時安定性、ヘイズ、乾燥性を下記の方法で評価した。又、実施例１〜３５及び比較例１〜１８で得られたインキを、４〜１０ＫＨｚの周波数変化が可能なピエゾヘッドを有するインクジェットプリンターで吐出し、下記の方法で吐出安定性を評価した。
【０２０６】
ガラス基板の所定の位置に、前記インクジェットプリンターを用いて実施例１〜３５及び比較例１〜１８で得られたインキを吐出して乾燥し、２３０℃で２０分間の熱硬化を行って塗膜を形成し、塗膜信頼性を下記の方法で評価した。結果を表７〜１２に示す。又、段ボールに、前記インクジェットプリンターを用いて実施例１〜３５及び比較例１〜１８で得られたインキを吐出して乾燥し、室温乾燥を行って塗膜形成し、印字濃度を下記の方法で評価した。結果を表７〜表１２に示す。
【０２０７】
［粘度］
動的粘弾性測定装置により、ずり速度１００（１／ｓ）の粘度（η：ｍＰａ・ｓ）を測定した。
【０２０８】
［流動性］
動的粘弾性測定装置により、ずり速度１０（１／ｓ）の粘度（ηａ：ｍＰａ・ｓ）を測定し、先に測定したずり速度１００（１／ｓ）の粘度（η：ｍＰａ・ｓ）との比ηａ／ηを求め、下記の基準で流動性を評価した。
○：０．９≦ηａ／η＜１．５
×：１．５≦ηａ／η
【０２０９】
［保存安定性］
４５℃のオーブンで、７日間加熱後粘度を測定した。
○：加熱前の粘度と比して増粘率１０％以内
×：加熱前の粘度と比して増粘率１０％以上
【０２１０】
［ヘイズ］
スピンコーターを用い、１５００ｒｐｍにてガラスに塗工した基板を、ホットプレートにて１００℃３分間乾燥し、塗工面のヘイズをヘイズメーター（日本電色工業株式会社製）にて測定した。
【０２１１】
［吐出安定性Ａ］
印字状態を目視で観察し、下記の基準で吐出安定性を評価した。
○：連続３０分後ノズル抜けが５％以下である。
△：連続３０分後ノズル抜けが１０％以下である。
×：連続３０分後ノズル抜けが５０％以上である。
【０２１２】
［吐出安定性Ｂ］
印字状態を目視で観察し、下記の基準で吐出安定性を評価した。
○：間欠３０分後ノズル抜けが５％以下である。
△：間欠３０分後ノズル抜けが２０％以下である。
×：間欠３０分後ノズル抜けが５０％以上である。
【０２１３】
［印字濃度］
段ボールにベタ印刷を行い、乾燥後ＯＤ値を測定した。
○：ＯＤ値１．２以上
×：ＯＤ値１．２未満
【０２１４】
［耐薬品性］
塗膜を形成したガラス基板をＮ−メチルピロリドンに浸漬し、浸漬前後の塗膜の色変化△Ｅを測定した。
○：△Ｅ≦２．５
△：２．５＜△Ｅ≦５
×：△Ｅ＞５
【０２１５】
【表１】
2010053260.tif 000053
【０２１６】
【表２】
2010053260.tif 000054
【０２１７】
【表３】
2010053260.tif 000055
【０２１８】
【表４】
2010053260.tif 000056
【０２１９】
【表５】
2010053260.tif 000057
【０２２０】
【表６】
2010053260.tif 000058
【０２２１】
【表７】
2010053260.tif 000059
【０２２２】
【表８】
2010053260.tif 000060
【０２２３】
【表９】
2010053260.tif 000061
【０２２４】
【表１０】
2010053260.tif 000062
【０２２５】
【表１１】
2010053260.tif 000063
【０２２６】
【表１２】
2010053260.tif 000064
【０２２７】
以上の結果から明らかなように、実施例１〜３５のインクジェットインキは、顔料濃度が高いもかかわらず、低粘度、且つ良好な粘度安定性を示し、流動性も優れ、吐出安定性が良好であり、インクジェットインキとして有用である。
【０２２８】
実施例１〜５、１１、１７、１８、２６、及び３５のインクジェットインキに対して、比較例１〜５、１０〜１２、１６、及び１８のインクジェットインキは、溶剤として、極性が若干高く、顔料との濡れ性が若干低いジアルキレングリコールジアセテート類（Ａ−１）だけを使用しているため、分散工程において顔料微細化速度が遅くなり、これを用いて作製した塗膜のヘイズ値が高く、十分な色特性を発現することができない。
【０２２９】
実施例６、及び７のインクジェットインキに対して、比較例６〜８のインクジェットインキは、溶剤として、顔料及び分散剤との濡れ性は良好で、沸点が高く乾燥しにくいジアルキレングリコールアルキルエーテルアセテート類（Ａ−２）の替わりに、揮発性が高いプロピレングリコールモノメチルエーテルアセテートや、顔料及び分散剤との濡れ性が悪い、ブチルカルビトールやグリセリン等の高沸点アルコール系溶剤を用いているため、インクジェット吐出安定性が悪い。
【０２３０】
実施例１８、２２、及び３２のインクジェットインキに対して、比較例１３、１４、及び１７は、のインクジェットインキは、溶剤として、顔料及び分散剤との濡れ性は良好で、沸点が高く乾燥しにくいが、比較的粘度も高いジアルキレングリコールアルキルエーテルアセテート類（Ａ−２）だけを使用しているため、本発明のような高固形分濃度／高顔料濃度の条件では、粘度と吐出安定性の両立が難しい。
【０２３１】
実施例１０のインクジェットインキに対して、比較例９のインクジェットインキは、熱反応性化合物（Ｄ）を使用していないので、耐薬品性が悪い。
【０２３２】
実施例３２のインクジェットインキに対して、比較例１５のインクジェットインキは、分散樹脂（Ｃ）を使用していないので、分散安定性が極めて悪くゲル化した。
【産業上の利用可能性】
【０２３３】
本発明のインクジェットインキは、耐薬品性が良好で、更に顔料濃度が高いにもかかわらず、低粘度かつ低粘度かつ経時粘度安定性に優れ、吐出安定性が良好である。よって従来の方法と比較して、はるかに効率よく高性能なカラーフィルタ、パッケージ、又は屋外看板等を生産することができる。
【０２３４】
以上、本発明を特定の態様に沿って説明したが、当業者に自明の変形や改良は本発明の範囲に含まれる。